(57)【要約】【課題】架橋処理後に優れた粘着特性を発揮し、加熱試験・加湿試験にて発泡や浮き、剥がれなどの不良が生じない、耐久性に優れるとともに、光学部材との界面での光の反射ロスが少なく、かつ水分率が低い光学部材用の粘着剤組成物を提供する。また、上記粘着剤組成物により形成される粘着剤層およびその製造方法を提供する。さらに、上記粘着剤層を有する粘着剤付光学部材およびそれを用いた画像表示装置を提供する。【解決手段】ガラス転移温度が０℃以下であって、側鎖に水素添加処理したテルペン類骨格を含有する（メタ）アクリレートをモノマー単位として含む（メタ）アクリル系ポリマーをベースポリマーとすることを特徴とする光学部材用粘着剤組成物。【選択図】なし【特許請求の範囲】
【請求項１】
ガラス転移温度が０℃以下であって、側鎖に水素添加処理したテルペン類骨格を含有する（メタ）アクリレートをモノマー単位とする（メタ）アクリル系ポリマーをベースポリマーとすることを特徴とする光学部材用粘着剤組成物。
【請求項２】
前記（メタ）アクリル系ポリマーが、モノマー単位として、さらに水酸基含有モノマーを０．０５〜２重量％含有する（メタ）アクリル系ポリマーである請求項１に記載の光学部材用粘着剤組成物。
【請求項３】
前記（メタ）アクリル系ポリマーが、モノマー単位として、さらにカルボキシル基含有モノマーを０．０５〜２重量％含有する（メタ）アクリル系ポリマーである請求項１または２に記載の光学部材用粘着剤組成物。
【請求項４】
前記ベースポリマー１００重量部に対し、イソシアネート系架橋剤および／またはエポキシ系架橋剤０．０１〜２重量部含有する請求項１〜３のいずれかに記載の光学部材用粘着剤組成物。
【請求項５】
前記ベースポリマー１００重量部に対し、有機過酸化物０．０２〜２重量部含有する請求項１〜４のいずれかに記載の光学部材用粘着剤組成物。
【請求項６】
前記ベースポリマー１００重量部に対し、シランカップリング剤０．０１〜０．３重量部含有する請求項１〜５のいずれかに記載の光学部材用粘着剤組成物。
【請求項７】
請求項１〜６のいずれかに記載の光学部材用粘着剤組成物を架橋して得られる光学部材用粘着剤層。
【請求項８】
前記粘着剤層のゲル分率が４５〜９０重量％である請求項７に記載の光学部材用粘着剤層。
【請求項９】
前記粘着剤層の水分量が０．１９重量％以下である請求項７または８に記載の光学部材用粘着剤層。
【請求項１０】
支持体の片面または両面に請求項４〜６のいずれかに記載の光学部材用粘着剤組成物からなる層を形成する工程と、前記光学部材用粘着剤組成物からなる層を有機過酸化物架橋処理する工程とを含む光学部材用粘着剤層の製造方法。
【請求項１１】
前記有機過酸化物架橋処理が前記有機過酸化物を７５重量％以上分解する処理である請求項１０に記載の光学部材用粘着剤層の製造方法。
【請求項１２】
前記光学部材用粘着剤層のゲル分率が４５〜９０重量％である請求項１０または１１に記載の光学部材用粘着剤層の製造方法。
【請求項１３】
請求項７〜９のいずれかに記載の光学部材用粘着剤層を光学部材の片面または両面に形成していることを特徴とする粘着剤付光学部材。
【請求項１４】
請求項１３に記載の粘着剤付光学部材を少なくとも１枚用いた画像表示装置。
【発明の詳細な説明】
【技術分野】
【０００１】
本発明は、架橋処理後に、光学部材との界面での光の反射ロスが少なく、かつ水分率が低い粘着剤組成物に関する。また、本発明は、前記粘着剤組成物により形成される粘着剤層およびその製造方法に関する。さらに、本発明は、当該粘着剤層を有する粘着剤付光学部材およびそれを用いた画像表示装置を提供する。
【０００２】
なお、前記光学部材としては、偏光板、位相差板、光学補償フィルム、輝度向上フィルム、さらにはこれらが積層されているものなどがあげられる。また、前記画像表示装置としては、液晶表示装置、有機ＥＬ表示装置、ＰＤＰ（プラズマディスプレイ）などがあげられる。
【背景技術】
【０００３】
各種の光学部材や液晶パネル、各種の光源や拡散板などを貼り合わせる際に、その透明性や耐候性が良好なことからアクリル系粘着剤が使用されている。
【０００４】
しかしながら、通常、光学部材の屈折率は、ガラスで１．５２〜１．５５、ポリカーボネートで１．５４、トリアセチルセルロースで１．５０程度であり、アクリル系粘着剤の屈折率１．４７程度と大きな差があることから、光学部材と粘着剤の界面に屈折率差が生じ、浅い角度で光が入いると全反射が起るために、光の有効利用が妨げられるという問題があった。
【０００５】
このような課題を解決する目的で、屈折率が高いアクリル系粘着剤を作成する試みが各種行われている。かかる試みは、大きく分けて、アクリル系粘着剤のベースポリマーとして、高屈折率モノマーを共重合して、屈折率を高くしたアクリル系共重合体を用いる方法と、通常の屈折率の低いアクリル系共重合体に、屈折率調整剤を添加してアクリル系粘着剤の屈折率を上げる方法が検討されている。
【０００６】
たとえば、前者の例として、ベースポリマーとして、臭素で置換された、あるいは置換されていない芳香族基を有するモノマーを共重合したアクリル系共重合体を用いた屈折率１．４８以上のアクリル系粘着剤が開示されている（たとえば、特許文献１参照）。また、ベースポリマーとして、芳香族基含有モノマーを共重合したアクリル系共重合体を用いた屈折率１．４９〜１．６０のアクリル系粘着剤が開示されている（たとえば、特許文献２参照）。また、芳香族基モノマーを４０〜９０重量％共重合したアクリル系共重合体を用いた屈折率１．５０〜１．５５のアクリル系粘着剤が開示されている（たとえば、特許文献３参照）。
【０００７】
しかしながら、これらの特許文献に開示されているアクリル系粘着剤のように、芳香族含有モノマーを共重合した粘着剤は、ガラス転移温度（Ｔｇ）が高くなるため粘着物性とのバランスが取りにくく、共重合できる量が非常に制限されている。また、臭素を置換したモノマーを用いることもできるが、環境対策面からノンハロゲンの動きは電気電子用途を中心に活発であり、好ましくはない。
【０００８】
一方、後者の例としては、粘着剤の屈折率と粘着力を調整するために、タッキファイヤーを添加したアクリル系粘着剤が開示されている（たとえば、特許文献４、５参照）、また、アクリ系ポリマーに、屈折率調整剤として、分子量９００以下のスチレン系オリゴマーを添加したアクリル系粘着剤が開示されている（たとえば、特許文献６参照）。
【０００９】
しかしながら、これらの特許文献に開示されているアクリル系粘着剤のように、タッキファイヤーなどの添加剤によって屈折率を調整する場合、粘着剤との相溶性などの問題がある。具体的には、たとえば、屈折率調整剤を多く添加するとアクリル系粘着剤が白濁し、また接着力が低下するために、その使用量には限界があった。
【００１０】
【特許文献１】特表２００３−５３５９２１号公報
【特許文献２】特開２００２−１７３６５６号公報
【特許文献３】特開２００３−１３０２９号公報
【特許文献４】特開２０００−３２１９６０号公報
【特許文献５】特開２００２−１４２２５号公報
【特許文献６】特開２００３−３４２５４６号公報
【発明の開示】
【発明が解決しようとする課題】
【００１１】
そこで本発明は、上述の問題に対処すべく、架橋処理後に優れた粘着特性を発揮し、加熱試験・加湿試験にて発泡や浮き、剥がれなどの不良が生じない、耐久性に優れるとともに、光学部材との界面での光の反射ロスが少なく、かつ水分率が低い光学部材用の粘着剤組成物を提供することを目的とする。
【００１２】
また本発明は、上記粘着剤組成物により形成される粘着剤層およびその製造方法を提供することを目的とする。さらに本発明は、上記粘着剤層を有する粘着剤付光学部材およびそれを用いた画像表示装置を提供することを目的とする。
【課題を解決するための手段】
【００１３】
本発明者らは、上記の目的を達成するため、粘着剤組成物の構成について鋭意検討した結果、下記の粘着剤組成物および粘着剤層を見出し、本発明を完成するに至った。
【００１４】
すなわち、本発明の粘着剤組成物は、光学部材用であって、
ガラス転移温度が０℃以下であって、側鎖に水素添加処理したテルペン類骨格を含有する（メタ）アクリレートをモノマー単位として含む（メタ）アクリル系ポリマーをベースポリマーとすることを特徴とする。
【００１５】
また、本発明の光学部材用粘着剤組成物の製造方法は、
支持体の片面または両面に上述の光学部材用粘着剤組成物からなる層を形成する工程と、前記光学部材用粘着剤組成物からなる層を有機過酸化物架橋処理する工程とを含むことを特徴とする。
【００１６】
本発明によると、実施例の結果に示すように、特定のモノマー組成を有する変性（メタ）アクリル系ポリマーをベースポリマーとして含む粘着剤組成物を架橋することにより、加熱処理や高湿処理により浮きや剥がれの生じない、耐久性に優れ、光学部材との界面での光の反射ロスや水分率を向上させた粘着剤層となる。
【００１７】
本発明の粘着剤組成物におけるベースポリマーは、ガラス転移温度が０℃以下であって、側鎖に水素添加処理したテルペン類骨格を含有する（メタ）アクリレートをモノマー単位として含むことを特徴とする。上記（メタ）アクリル系ポリマーをベースポリマーとして用いることにより、粘着性、耐久性、反射ロスや水分率の向上等をバランスよく並立する粘着剤層を得ることができる。
【００１８】
なお、本発明における（メタ）アクリル系ポリマーとは、アクリル系ポリマーおよび／またはメタクリル系ポリマーをいう。また（メタ）アクリレートとは、アクリレートおよび／またはメタクリレートをいう。
【００１９】
また、本発明のテルペン類とは植物の精油成分から抽出され、Ｃ５Ｈ８の分子式で表されるイソプレン則に基づく化合物の総称をいう。
【００２０】
本発明において、側鎖に水素添加処理したテルペン類骨格の構造を有する（メタ）アクリルモノマー（（メタ）アクリレート）は、単独で用いてもよく、共重合可能なモノマーと共重合して用いてもよいが、（メタ）アクリル系ポリマー全体におけるモノマー単位の重量割合として１重量％以上、好ましくは５重量％以上、より好ましくは１０重量％、さらに好ましくは２０重量％含有しているものである。共重合における上記割合が５重量％より少ないと、屈折率制御の効果が低くて好ましくない場合がある。
【００２１】
また、上記（メタ）アクリル系ポリマーが、モノマー単位として、さらに水酸基含有モノマーを０．０５〜２重量％含有する（メタ）アクリル系ポリマーであることが好ましい。
【００２２】
さらに、上記（メタ）アクリル系ポリマーが、モノマー単位として、さらにカルボキシル基含有モノマーを０．０５〜２重量％含有する（メタ）アクリル系ポリマーであることが好ましい。
【００２３】
また、本発明の粘着剤組成物において、上記ベースポリマー１００重量部に対し、有機過酸化物０．０２〜２重量部含有することが好ましい。
【００２４】
また、本発明の粘着剤組成物において、上記ベースポリマー１００重量部に対し、イソシアネート系架橋剤および／またはエポキシ系架橋剤０．０１〜２重量部含有することが好ましい。
【００２５】
なお、本発明におけるイソシアネート系架橋剤とは、２以上のイソシアネート基（イソシアネート基をブロック剤、数量体化などにより一時的に保護したイソシアネート再生型官能基を含む）を１分子中に有するイソシアネート化合物をいう。
【００２６】
また、本発明におけるにおけるエポキシ系架橋剤とは、２以上のエポキシを１分子中に有するエポキシ化合物をいう。
【００２７】
また、本発明の粘着剤組成物においては、上記ベースポリマー１００重量部に対し、シランカップリング剤０．０１〜３重量部含有することが好ましい。
【００２８】
一方、本発明の粘着剤層は、上記いずれかに記載の粘着剤組成物を架橋して得られることを特徴とする。本発明の粘着剤層によると、上記のような作用効果を奏する粘着剤組成物を架橋して得られるため、再剥離性や加工性に優れるとともに、加熱処理や高湿処理により浮きや剥がれの生じない、耐久性に優れ、光学部材との界面での光の反射ロスや水分率を向上させた粘着剤層となる。また、上述のような作用効果を奏するため、特に光学部材用として用いられることに適している。
【００２９】
さらに、上記粘着剤層において、上記粘着剤層のゲル分率が４５〜９０重量％であることが好ましい。
【００３０】
また、上記粘着剤層において、上記粘着剤層の水分量が０．１９重量％以下であることが好ましい。
【００３１】
他方、本発明の粘着剤層の製造方法は、たとえば、支持体の片面または両面に上述のいずれかに記載の粘着剤組成物からなる層を形成する工程と、上記粘着剤組成物からなる層を有機過酸化物架橋処理する工程とを含む製造方法を用いることにより得ることができる。かかる製造方法を用いることにより、再剥離性や加工性に優れるとともに、加熱処理や高湿処理により浮きや剥がれの生じない、耐久性に優れ、光学部材との界面での光の反射ロスや水分率を向上させた粘着剤層を簡便に得ることができる。
【００３２】
なお、本発明において、過酸化物架橋処理とは、有機過酸化物を熱的または光照射などにより分解してラジカルを発生させてベースポリマーを架橋させる処理のことをいう。また、上記過酸化物架橋処理が上記有機過酸化物を７５重量％以上分解する処理であることが好ましい。
【００３３】
さらに、上記製造方法において得られる粘着剤層において、前記粘着剤層のゲル分率が４５〜９０重量％であることが好ましい。
【００３４】
また、本発明の粘着剤付光学部材は、上述の粘着剤層を光学部材の片面または両面に形成していることを特徴とする。本発明の粘着剤付光学部材によると、上記のような作用効果を奏する粘着剤層を備えるため、再剥離性や加工性に優れるとともに、加熱処理や高湿処理により浮きや剥がれの生じない、耐久性に優れ、光学部材との界面での光の反射ロスや水分率を向上させた粘着剤付光学部材となる。
【００３５】
また、本発明の画像表示装置は、上記粘着剤付光学部材を用いた液晶表示装置、有機ＥＬ表示装置、ＰＤＰなどであり、長期保存や、高温・高湿状態に保存されても、剥がれや発泡が発生しない高耐久性が発現し、光学部材を剥がして画像表示装置が再利用される場合でも接着力の増大が見られず、装置に悪影響を与えることなく容易に剥離できる機能を有する。
【発明を実施するための最良の形態】
【００３６】
以下、本発明の実施の形態について詳細に説明する。
【００３７】
本発明の粘着剤組成物は、光学部材用であって、
ガラス転移温度が０℃以下であって、側鎖に水素添加処理したテルペン類骨格を含有する（メタ）アクリレートをモノマー単位として含む（メタ）アクリル系ポリマーをベースポリマーとすることを特徴とする。
【００３８】
本発明の粘着剤組成物は、ガラス転移温度が０℃以下であって、側鎖に水素添加処理したテルペン類骨格を含有する（メタ）アクリレートをモノマー単位として含む（メタ）アクリル系ポリマーをベースポリマーとして用いることを特徴とする。上記（メタ）アクリル系ポリマーをベースポリマーとして用いることにより、粘着性、耐久性、反射ロスや水分率の向上等をバランスよく並立する粘着剤層を得ることができる。
【００３９】
なお、本発明のテルペン類とは植物の精油成分から抽出され、Ｃ５Ｈ８の分子式で表されるイソプレン則に基づく化合物の総称をいう。
【００４０】
具体的には、たとえば、モノテルペン類として、α−ピネン、β−ピネン、カレン、γ−テルピネン、ｄ−リモネン、ジピンテン、ターピノーレン、β−フエランドレン、ピ口ネン、カンフエン、ミルセンなどがあり、また、セスキテルペンとして、ロンギフォーレンなどがあげられる。これらは単独で使用してもよく、また２種以上を混合して使用してもよい。
【００４１】
また、本発明に用いられる、側鎖に水素添加処理したテルペン類骨格を含有する（メタ）アクリレートは、特に制限されることなく公知の手法を適宜用いて得ることができる。たとえば、対応するテルペンアルコールと（メタ）アクリル酸とのエステル化反応させることにより得ることができる。このようにして得られる側鎖に水素添加処理したテルペン類骨格を含有する（メタ）アクリレートは、特に制限されることなく適宜用いることができる。
【００４２】
このようにして得られる側鎖に水素添加処理したテルペン類骨格を含有する（メタ）アクリレートは、特に制限されることなく適宜用いることができる。
【００４３】
また、側鎖に水素添加処理したテルペン類骨格を含有する（メタ）アクリレートとしては、そのホモポリマーのガラス転移温度（Ｔｇ）が０℃以下のものを用いてもよいし、０℃以上のものを用いてもよい。上記ホモポリマーのガラス転移温度（Ｔｇ）０℃以下の上記モノマーを用いると、粘着剤層のタックを向上させることに効果があり、一方、上記ホモポリマーのガラス転移温度（Ｔｇ）が０℃を超えるモノマーを用いると、耐久性（特に耐熱性）の向上に効果がある。また、本発明に用いることができる上記モノマーのホモポリマーのガラス転移温度（Ｔｇ）のの上限は１８０℃程度であり、１５０℃程度以下のものを用いることが好ましい。上記ホモポリマーのガラス転移温度（Ｔｇ）が１８０℃を超えると、ベースポリマーの全体のガラス転移温度（Ｔｇ）を０℃以下とするためにはその使用量を少なくする必要があり、粘着剤層の屈折率を向上させることが難しくなる場合がある。本発明において用いることの可能な上記モノマーの一例（下記式（１）、（２））を以下に示す。
【００４４】
【化１】
2008255314.tif 000002
【００４５】
【化２】
2008255314.tif 000003
【００４６】
【化３】
2008255314.tif 000004
【００４７】
また、本発明において、側鎖に水素添加処理したテルペン類骨格の構造を有する（メタ）アクリルモノマー（（メタ）アクリレート）は、単独で用いてもよく、共重合可能なモノマーと共重合して用いてもよいが、（メタ）アクリル系ポリマー全体におけるモノマー単位の重量割合として１重量％以上、好ましくは５重量％以上、より好ましくは１０重量％、さらに好ましくは２０重量％含有しているものである。共重合における上記割合が１重量％より少ないと、屈折率制御の効果が低くて好ましくない場合がある。
【００４８】
また、上記（メタ）アクリル系ポリマーが、モノマー単位として、さらに水酸基含有モノマーを含有する（メタ）アクリル系ポリマーとすることができる。
【００４９】
本発明において、上記（メタ）アクリル系ポリマーが、モノマー単位として、さらに水酸基含有モノマーを０．０５〜２重量％含有する（メタ）アクリル系ポリマーであることが好ましく、より好ましくは０．０５〜１．５重量％、さらに好ましくは０．１〜１重量％含有するものである。上記水酸含有モノマーの含有量が２重量％を超えると、イソシアネート系架橋剤またはエポキシ系架橋剤との架橋密度が高くなりすぎ、応力緩和性に劣る場合がある。一方、上記水酸含有モノマーの含有量が０．０１重量％未満であると、架橋剤との反応性が乏しくなり、耐久性に悪影響を及ぼす場合がある。
【００５０】
なお、上記水酸基含有モノマーとは、モノマー構造中に１以上の水酸基を有する重合性モノマーをいう。
【００５１】
上記水酸基含有モノマーとしては、たとえば、２−ヒドロキシエチル（メタ）アクリレート、３−ヒドロキシプロピル（メタ）アクリレート、２−ヒドロキシブチル（メタ）アクリレート、４−ヒドロキシブチル（メタ）アクリレート、６−ヒドロキシプロピル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート、（４−ヒドロキシメチルシクロへキシル）メチルアクリレート、Ｎ−メチロール（メタ）アクリルアミド、Ｎ−ヒドロキシ（メタ）アクリルアミド、ビニルアルコール、アリルアルコール、２−ヒドロキシエチルビニルエーテル、４−ヒドロキシブチルビニルエーテル、ジエチレングリコールモノビニルエーテルなどがあげられる。なかでも、４−ヒドロキシブチル（メタ）アクリレート、６−ヒドロキシプロピル（メタ）アクリレートなどが好ましいものとしてあげられる。
【００５２】
また、上記（メタ）アクリル系ポリマーが、モノマー単位として、さらにカルボキシル基含有モノマーを含有する（メタ）アクリル系ポリマーとすることができる。
【００５３】
本発明において、上記（メタ）アクリル系ポリマーが、モノマー単位として、さらにカルボキシル基含有モノマーを０．０５〜２重量％含有する（メタ）アクリル系ポリマーであることが好ましく、より好ましくは０．０５〜１．５重量％、さらに好ましくは０．１〜１重量％含有するものである。上記カルボキシル基含有モノマーの含有量が２重量％を超えると、応力緩和性に劣る場合がある。一方、上記カルボキシル基含有モノマーの含有量が０．０１重量％未満であると、架橋安定性が乏しくなり、耐久性に悪影響を及ぼす場合がある。
【００５４】
上記カルボキシル基含有モノマーとは、モノマー構造中に１以上のカルボキシル基を有する重合性モノマーをいう。
【００５５】
上記カルボキシル基含有モノマーとしては、たとえば、アクリル酸、メタクリル酸、カルボキシエチル（メタ）アクリレート、カルボキシペンチル（メタ）アクリレート、イタコン酸、マレイン酸、フマル酸、クロトン酸などがあげられる。なかでも、特にアクリル酸、およびメタクリル酸が好ましく用いられる。
【００５６】
さらに、本発明の（メタ）アクリル系ポリマーにおいては、上述のモノマー以外のモノマーとして、（メタ）アクリル系ポリマーのガラス転移点や剥離性を調整するための重合性モノマーなどを、本発明の効果を損なわない範囲で使用することができる。
【００５７】
本発明の（メタ）アクリル系ポリマーにおいて用いられるその他の重合性モノマーとしては、たとえば、炭素数２〜１４のアルキル基を有するアクリル酸アルキルエステル、スルホン酸基含有モノマー、リン酸基含有モノマー、シアノ基含有モノマー、ビニルエステルモノマー、芳香族ビニルモノマーなどの凝集力・耐熱性向上成分や、アミド基含有モノマー、アミノ基含有モノマー、イミド基含有モノマー、ならびにエポキシ基含有モノマーなどの接着力向上や架橋化基点として働く官能基を有す成分などを適宜用いることができる。なかでも、シクロヘキシル（メタ）アクリレート、イソボルニル（メタ）アクリレート、スチレンなどの環構造を持つものはホモポリマーの屈折率が高く、共重合することによりさらなる屈折率向上が見込めるものである。これらのモノマー化合物は単独で使用してもよく、また２種以上を混合して使用してもよい。
【００５８】
上記炭素数２〜１４のアルキル基を有するアクリル酸アルキルエステルとしては、モノマー単位として、一般式ＣＨ２＝Ｃ（Ｒ１）ＣＯＯＲ２（ただし、Ｒ１は水素またはメチル基、Ｒ２は炭素数２〜１４のアルキル基である）で表される。
【００５９】
上記一般式において、Ｒ１は水素またはメチル基である。また、上記一般式において、Ｒ２は炭素数２〜１４のアルキル基であるが、炭素数３〜１２が好ましく、４〜９のものがより好ましい。また、Ｒ２のアルキル基は、直鎖または分岐鎖のいずれも使用できるが、ガラス転移点が低いことから分岐鎖のものが好ましい。
【００６０】
一般式ＣＨ２＝Ｃ（Ｒ１）ＣＯＯＲ２で表される（メタ）アクリル系モノマーとしては、具体的には、たとえば、エチル（メタ）アクリレート、ｎ−ブチル（メタ）アクリレート、ｓ−ブチル（メタ）アクリレート、ｔ−ブチル（メタ）アクリレート、イソブチル（メタ）アクリレート、ｎ−ペンチル（メタ）アクリレート、イソペンチル（メタ）アクリレート、へキシル（メタ）アクリレート、ヘプチル（メタ）アクリレート、イソアミル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレート、イソミリスチル（メタ）アクリレート、ｎ−トリデシル（メタ）アクリレート、ｎ−テトラデシル（メタ）アクリレート、ステアリル（メタ）アクリレート、イソステアリル（メタ）アクリレート、フェノキシエチル（メタ）アクリレートなどがあげられる。
【００６１】
スルホン酸基含有モノマーとしては、たとえば、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などがあげられる。
【００６２】
リン酸基含有モノマーとしては、たとえば、２−ヒドロキシエチルアクリロイルホスフェートがあげられる。
【００６３】
シアノ基含有モノマーとしては、たとえば、アクリロニトリル、メタクリロニトリルがあげられる。
【００６４】
ビニルエステルモノマーとしては、たとえば、酢酸ビニル、プロピオン酸ビニル、ラウリン酸ビニル、ビニルピロリドンなどがあげられる。
【００６５】
芳香族ビニルモノマーとしては、たとえば、スチレン、クロロスチレン、クロロメチルスチレン、α−メチルスチレンなどがあげられる。
【００６６】
アミド基含有モノマーとしては、たとえば、（メタ）アクリルアミド、Ｎ，Ｎ−ジメチル（メタ）アクリルアミド、Ｎ，Ｎ−ジエチル（メタ）アクリルアミド、Ｎ，Ｎ−ジエチルメタクリルアミド、Ｎ−イソプロピル（メタ）アクリルアミド、Ｎ−メチロール（メタ）アクリルアミド、Ｎ−メトキシメチル（メタ）アクリルアミド、Ｎ−ブトキシメチル（メタ）アクリルアミド、（メタ）アクリル酸ジメチルアミノエチル、（メタ）アクリル酸ｔ−ブチルアミノエチル、ダイアセトン（メタ）アクリルアミド、Ｎ−ビニルアセトアミド、Ｎ，Ｎ’−メチレンビス（メタ）アクリルアミド、Ｎ，Ｎ−ジメチルアミノプロピル（メタ）アクリルアミド、Ｎ−ビニルカプロラクタム、Ｎ−ビニル−２−ピロリドンなどがあげられる。
【００６７】
アミノ基含有モノマーとしては、たとえば、アミノエチル（メタ）アクリレート、Ｎ，Ｎ−ジメチルアミノエチル（メタ）アクリレート、Ｎ，Ｎ−ジメチルアミノプロピル（メタ）アクリレート、Ｎ−（メタ）アクリロイルモルホリンなどがあげられる。
【００６８】
イミド基含有モノマーとしては、たとえば、Ｎ−シクロヘキシルマレイミド、Ｎ−フェニルマレイミド、Ｎ−メチルマレイミド、Ｎ−エチルマレイミド、Ｎ−プロピルマレイミド、Ｎ−イソプロピルマレイミド、Ｎ−ブチルマレイミド、イタコンイミドなどがあげられる。
【００６９】
エポキシ基含有モノマーとしては、たとえば、グリシジル（メタ）アクリレート、アリルグリシジルエーテルなどがあげられる。
【００７０】
炭素数１または炭素数１５以上のアルキル基を有する（メタ）アクリル系モノマーとしては、たとえば、メチル（メタ）アクリレート、ペンタデシル（メタ）アクリレート、ヘキサデシル（メタ）アクリレートなどがあげられる。
【００７１】
上記その他の重合性モノマーは、単独で使用してもよく、また２種以上を混合して使用してもよいが、全体としての含有量は（メタ）アクリル系ポリマーのモノマー全体において、０〜５０重量％であることが好ましく、０〜３５重量％であることがより好ましく、０〜２５重量％であることがさらに好ましい。
【００７２】
また、上記（メタ）アクリル系ポリマーは、重量平均分子量が５０万以上であることが好ましく、７０万〜３００万であることがより好ましく、８０万〜２７０万であることがさらに好ましい。重量平均分子量が６０万より小さくなると、耐久性に乏しくなる場合がある。一方、作業性の観点より、前記重量平均分子量は３００万以下が好ましい。また、乳化重合で得られたポリマーは現在のＧＰＣでは測定困難であり、前記重量平均分子量がこの範晴に入らないし、また、３００万以上の高分子量であっても作業性には問題ない。なお、重量平均分子量は、ＧＰＣ（ゲル・パーミエーション・クロマトグラフィー）により測定し、ポリスチレン換算により算出された値をいう。
【００７３】
また、粘着性能のバランスが取りやすい理由から、上記（メタ）アクリル系ポリマーのガラス転移温度（Ｔｇ）が０℃以下、好ましくは−１０℃以下、より好ましくは−２０℃以下（通常−６０℃以上）であることが望ましい。ガラス転移温度が０℃より高い場合、室温で粘着剤層が硬くなり十分な接着性を保てなくなる場合がある。なお、（メタ）アクリル系ポリマーのガラス転移温度（Ｔｇ）は、用いるモノマー成分や組成比を適宜変えることにより上記範囲内に調整することができる。
【００７４】
なお、本発明における側鎖に水素添加処理したテルペン類骨格を含有する（メタ）アクリレートのホモポリマーのガラス転移温度（Ｔｇ）は、実施例に示すように、ＤＳＣ（示差走査熱量）分析装置を用いて測定を行った。なお、昇温過程において、吸熱しはじめる温度をガラス転移温度（Ｔｇ）とした。
【００７５】
このような（メタ）アクリル系ポリマーの製造は、溶液重合、塊状重合、乳化重合、各種ラジカル重合などの公知の製造方法を適宜選択できる。また、得られる（メタ）アクリル系ポリマーは、ランダム共重合体、ブロック共重合体、グラフト共重合体などいずれでもよい。
【００７６】
なお、溶液重合においては、重合溶媒として、たとえば、酢酸エチル、トルエンなどが用いられる。具体的な溶液重合例としては、反応は窒素などの不活性ガス気流下で、重合開始剤として、たとえば、モノマー全量１００重量部に対して、アゾビスイソブチロニトリル０．０１〜０．２重量部加え、通常、５０〜７０℃程度で、８〜３０時間程度行われる。
【００７７】
ラジカル重合に用いられる重合開始剤、連鎖移動剤、乳化剤などは特に限定されず適宜選択して使用することができる。
【００７８】
本発明に用いられる重合開始剤としては、たとえば、２，２’−アゾビスイソブチロニトリル、２，２’−アゾビス（２−アミジノプロパン）ジヒドロクロライド、２，２’−アゾビス［２−（５−メチル−２−イミダゾリン−２−イル）プロパン］ジヒドロクロライド、２，２’−アゾビス（２−メチルプロピオンアミジン）二硫酸塩、２，２’−アゾビス（Ｎ，Ｎ’−ジメチレンイソブチルアミジン）、２，２’−アゾビス［Ｎ−（２−カルボキシエチル）−２−メチルプロピオンアミジン］ハイドレート（和光純薬社製、ＶＡ−０５７）などのアゾ系開始剤、過硫酸カリウム、過硫酸アンモニウムなどの過硫酸塩、ジ（２−エチルヘキシル）パーオキシジカーボネート、ジ（４−ｔ−ブチルシクロヘキシル）パーオキシジカーボネート、ジ−ｓｅｃ−ブチルパーオキシジカーボネート、ｔ−ブチルパーオキシネオデカノエート、ｔ−ヘキシルパーオキシピバレート、ｔ−ブチルパーオキシピバレート、ジラウロイルパーオキシド、ジ−ｎ−オクタノイルパーオキシド、１，１，３，３−テトラメチルブチルパーオキシ−２−エチルヘキサノエート、ジ（４−メチルベンゾイル）パーオキシド、ジベンゾイルパーオキシド、ｔ−ブチルパーオキシイソブチレート、１，１−ジ（ｔ−ヘキシルパーオキシ）シクロヘキサン、ｔ−ブチルハイドロパーオキシド、過酸化水素などの過酸化物系開始剤、過硫酸塩と亜硫酸水素ナトリウムの組み合わせ、過酸化物とアスコルビン酸ナトリウムの組み合わせなどの過酸化物と還元剤とを組み合わせたレドックス系開始剤などをあげることができるが、これらに限定されるものではない。
【００７９】
また、重合開始剤として有機過酸化物を使用した場合には、重合反応に使用されずに残存した有機過酸化物を架橋反応に使用することも可能であるが、その場合は残存量を定量し、必要に応じて再添加し、所定の有機過酸化物量にして使用することができる。
【００８０】
前記重合開始剤は、単独で使用してもよく、また２種以上を混合して使用してもよいが、全体としての含有量はモノマー１００重量部に対して、０．００５〜１重量部程度であることが好ましく、０．０２〜０．６重量部程度であることがより好ましい。
【００８１】
また、本発明においては、重合において連鎖移動剤を用いてもよい。連鎖移動剤を用いることにより、（メタ）アクリル系ポリマーの分子量を適宜調整することができる。
【００８２】
連鎖移動剤としては、たとえば、ラウリルメルカプタン、グリシジルメルカプタン、メルカプト酢酸、２−メルカプトエタノール、チオグリコール酸、チオグルコール酸２−エチルヘキシル、２，３−ジメルカプト−１−プロパノールなどがあげられる。
【００８３】
これらの連鎖移動剤は、単独で使用してもよく、また２種以上を混合して使用してもよいが、全体としての含有量はモノマー１００重量部に対して、０．０１〜０．４重量部程度である。
【００８４】
また、乳化重合する場合に用いる乳化剤としては、たとえば、ラウリル硫酸ナトリウム、ラウリル硫酸アンモニウム、ドデシルベンゼンスルホン酸ナトリウム、ポリオキシエチレンアルキルエーテル硫酸アンモニウム、ポリオキシエチレンアルキルフェニルエーテル硫酸ナトリウムなどのアニオン系乳化剤、ポリオキシエチレンアルキルエーテル、ポリオキシエチレンアルキルフェニルエーテル、ポリオキシエチレン脂肪酸エステル、ポリオキシエチレン−ポリオキシプロピレンブロックポリマーなどのノニオン系乳化剤などがあげられる。これらの乳化剤は、単独で用いてもよく２種以上を併用してもよい。
【００８５】
さらに、反応性乳化剤として、プロペニル基、アリルエーテル基などのラジカル重合性官能基が導入された乳化剤として、具体的には、たとえば、アクアロンＨＳ−１０、ＨＳ−２０、ＫＨ−１０、ＢＣ−０５、ＢＣ−１０、ＢＣ−２０（以上、いずれも第一工業製薬社製）、アデカリアソープＳＥ１０Ｎ（旭電化工社製）などがある。反応性乳化剤は、重合後にポリマー鎖に取り込まれるため、耐水性がよくなり好ましい。乳化剤の使用量は、モノマー１００重量部に対して、０．３〜５重量部、重合安定性や機械的安定性から０．５〜１重量部がより好ましい。
【００８６】
本発明の粘着剤組成物は、上記のような（メタ）アクリル系ポリマーをベースポリマーとするものである。
【００８７】
また、本発明の粘着剤組成物は、有機過酸化物を含有することができる。
【００８８】
本発明の有機過酸化物としては、加熱または光照射によりラジカル活性種を発生して粘着剤組成物のベースポリマーの架橋を進行させるものであれば適宜使用可能であるが、作業性や安定性を勘案して、１分間半減期温度が８０℃〜１６０℃である有機過酸化物を使用することが好ましく、９０℃〜１４０℃である有機過酸化物を使用することがより好ましい。１分間半減期温度が低すぎると、塗布乾燥する前の保存時に反応が進行し、粘度が高くなり塗布不能となる場合があり、一方、１分間半減期温度が高すぎると、架橋反応時の温度が高くなるため副反応が起こり、また未反応の有機過酸化物が多く残存して経時での架橋が進行する場合があり、好ましくない。
【００８９】
本発明に用いられる有機過酸化物としては、たとえば、ジ（２−エチルヘキシル）パーオキシジカーボネート（１分間半減期温度：９０．６℃）、ジ（４−ｔ−ブチルシクロヘキシル）パーオキシジカーボネート（１分間半減期温度：９２．１℃）、ジ−ｓｅｃ−ブチルパーオキシジカーボネート（１分間半減期温度：９２．４℃）、ｔ−ブチルパーオキシネオデカノエート（１分間半減期温度：１０３．５℃）、ｔ−ヘキシルパーオキシピバレート（１分間半減期温度：１０９．１℃）、ｔ−ブチルパーオキシピバレート（１分間半減期温度：１１０．３℃）、ジラウロイルパーオキシド（１分間半減期温度：１１６．４℃）、ジ−ｎ−オクタノイルパーオキシド（１分間半減期温度：１１７．４℃）、１，１，３，３−テトラメチルブチルパーオキシ−２−エチルヘキサノエート（１分間半減期温度：１２４．３℃）、ジ（４−メチルベンゾイル）パーオキシド（１分間半減期温度：１２８．２℃）、ジベンゾイルパーオキシド（１分間半減期温度：１３０．０℃）、ｔ−ブチルパーオキシイソブチレート（１分間半減期温度：１３６．１℃）、１，１−ジ（ｔ−ヘキシルパーオキシ）シクロヘキサン（１分間半減期温度：１４９．２℃）などがあげられる。なかでも特に架橋反応効率が優れることから、ジ（４−ｔ−ブチルシクロヘキシル）パーオキシジカーボネート（１分間半減期温度：９２．１℃）、ジラウロイルパーオキシド（１分間半減期温度：１１６．４℃）、ジベンゾイルパーオキシド（１分間半減期温度：１３０．０℃）などが好ましく用いられる。
【００９０】
なお、有機過酸化物の半減期とは、有機過酸化物の分解速度を表す指標であり、有機過酸化物の残存量が半分になるまでの時間をいう。任意の時間で半減期を得るための分解温度や、任意の温度での半減期時間に関しては、メーカーカタログなどに記載されており、たとえば、日本油脂株式会社の「有機過酸化物カタログ第９版（２００３年５月）」などに記載されている。
【００９１】
前記有機過酸化物は単独で使用してもよく、また２種以上を混合して使用してもよいが、全体としての含有量は、前記ベースポリマー１００重量部に対し、前記有機過酸化物０．０２〜２重量部含有することが好ましく、０．０５〜１．０重量部含有することがより好ましく、０．０８〜０．６重量部含有することがさらに好ましい。０．０２重量部未満では、架橋形成が不十分となり、耐久性に劣る場合があり、一方、２重量部を越えると、架橋形成が過多となり、接着性に劣る場合がある。
【００９２】
なお、反応処理後の残存した有機過酸化物分解量の測定方法としては、たとえば、ＨＰＬＣ（高速液体クロマトグラフィー）により測定することができる。
【００９３】
より具体的には、たとえば、反応処理後の粘着剤組成物を約０．２ｇずつ取り出し、酢酸エチル１０ｍｌに浸漬し、振とう機で２５℃下、１２０ｒｐｍで３時間振とう抽出した後、室温で３日間静置する。次いで、アセトニトリル１０ｍｌ加えて、２５℃下、１２０ｒｐｍで３０分振とうし、メンブランフィルター（０．４５μｍ）によりろ過して得られた抽出液約１０μｌをＨＰＬＣに注入して分析し、反応処理後の有機過酸化物量とすることができる。
【００９４】
また、本発明の粘着剤組成物には、接着力、耐久力をより向上させる目的でイソシアネート系架橋剤および／またはエポキシ系架橋剤を含有することが好ましい。
【００９５】
なお、本発明におけるイソシアネート系架橋剤とは、２以上のイソシアネート基（イソシアネート基をブロック剤、数量体化などにより一時的に保護したイソシアネート再生型官能基を含む）を１分子中に有するイソシアネート化合物をいう。
【００９６】
上記イソシアネート系架橋剤としては、トリレンジイソシアネート、キシレンジイソシアネートなどの芳香族イソシアネート、イソホロンジイソシアネートなどの脂環族イソシアネート、ヘキサメチレンジイソシアネートなどの脂肪族イソシアネートなどがあげられる。なかでも特に、脂肪族イソシアネートや脂環族イソシアネートが、架橋物が透明になることから好ましく用いられる。
【００９７】
より具体的には、たとえば、ブチレンジイソシアネート、ヘキサメチレンジイソシアネートなどの低級脂肪族ポリイソシアネート類、シクロペンチレンジイソシアネート、シクロヘキシレンジイソシアネート、イソホロンジイソシアネートなどの脂環族イソシアネート類、２，４−トリレンジイソシアネート、４，４’−ジフェニルメタンジイソシアネート、キシリレンジイソシアネート、ポリメチレンポリフェニルイソシアネートなどの芳香族ジイソシアネート類、トリメチロールプロパン／トリレンジイソシアネート３量体付加物（日本ポリウレタン工業社製、商品名コロネートＬ）、トリメチロールプロパン／ヘキサメチレンジイソシアネート３量体付加物（日本ポリウレタン工業社製、商品名コロネートＨＬ）、ヘキサメチレンジイソシアネートのイソシアヌレート体（日本ポリウレタン工業社製、商品名コロネートＨＸ）などのイソシアネート付加物、ポリエーテルポリイソシアネート、ポリエステルポリイソシアネート、ならびにこれらと各種のポリオールとの付加物、イソシアヌレート結合、ビューレット結合、アロファネート結合などで多官能化したポリイソシアネートなどをあげることができる。
【００９８】
上記エポキシ系架橋剤としては、たとえば、エチレングリコールジグリシジルエーテル、プロピレングリコールジグリシジルエーテル、テレフタル酸ジグリシジルエステルアクリレート、スピログリコールジグリシジルエーテルなどがあげられる。
【００９９】
なお、本発明におけるにおけるエポキシ系架橋剤とは、２以上のエポキシを１分子中に有するエポキシ化合物をいう。
【０１００】
上記イソシアネート系架橋剤および／またはエポキシ系架橋剤は単独で使用してもよく、また２種以上を混合して使用してもよいが、全体としての含有量は、前記ベースポリマー１００重量部に対し、前記イソシアネート系架橋剤および／またはエポキシ系架橋剤の合計量が０．０１〜２重量部含有することが好ましく、０．０１５〜１重量部含有することがより好ましく、０．０２〜０．８重量部含有することがさらに好ましい。上記含有量が０．０１重量部よりも少ないと、高温での弾性率が低下して、耐熱性が得られない場合がある、一方、上記含有量が２重量部を超えると、室温〜高温での弾性率が高くなり、応力緩和性が低下して液晶セルの反りが大きくなってしまう場合がある。
【０１０１】
本発明においては、架橋された粘着剤層のゲル分率が、４５〜９０重量％となるように架橋剤（有機過酸化物、または、イソシアネート系架橋剤やエポキシ系架橋剤併用時はそれらを含む）の添加量を調整することが好ましく、４７〜８５重量％となるように上記架橋剤の添加量を調整することがより好ましく、５０〜８０重量％となるように上記架橋剤の添加量を調整することがさらに好ましい。ゲル分率が４５重量％より小さくなると、凝集力が低下するため耐久性に劣る場合があり、９０重量％を超えると、接着性に劣る場合がある。
【０１０２】
本発明における粘着剤組成物のゲル分率とは、下記のように測定および算出を行った。架橋処理した直後の粘着剤層を約０．１ｇとり、これを秤量して低分子量重合体の重量（配合量から計算）を差し引いた値を計算しＷ１（ｇ）を求めた。次いでこれを微孔性テトラフルオロエチレン膜に包んでく膜重量Ｗ２（ｇ）、約５０ｍｌの酢酸エチル中２３℃下で２日間浸漬した後、可溶分を抽出した。その後、上記粘着剤層を膜と一緒に取り出し、これを１２０℃で２時間乾燥し、全体の重量Ｗ３（ｇ）を測定した。これらの測定値から、下記の式にしたがって、粘着剤層のゲル分率（重量％）を求めた。また、塗工後、室温で１週間保存したのちのゲル分率（重量％）を測定した。
・ゲル分率（重量％）＝〔（Ｗ３−Ｗ２）／Ｗ１〕×１００。
【０１０３】
所定のゲル分率に調整するためには、有機過酸化物やイソシアネート系架橋剤および／またはエポキシ系架橋剤の添加量を調整することとともに、架橋処理温度や架橋処理時間の影響を十分考慮する必要がある。
【０１０４】
架橋処理温度や架橋処理時間の調整は、たとえば、粘着剤組成物に含まれる有機過酸化物の分解量は７５重量％以上になるように設定することが好ましく、８０重量％以上になるように設定することがより好ましく、８５重量％以上になるように設定することがさらに好ましい。有機過酸化物の分解量が７５重量％より少ないと、粘着剤組成物中に残存する有機過酸化物の量が多くなり、架橋処理後も経時での架橋反応が起こる場合（結果的に９０重量％を越える）などがあり、好ましくない。
【０１０５】
より具体的には、たとえば、架橋処理温度が１分間半減期温度では、１分間で有機過酸化物の分解量は５０重量％であり、２分間で有機過酸化物の分解量は７５重量％であり、２分間以上の架橋処理時間が必要となる。また、たとえば、架橋処理温度における有機過酸化物の半減期（半減時間）が３０秒であれば、１分間以上の架橋処理時間が必要となり、また、たとえば、架橋処理温度における有機過酸化物の半減期（半減時間）が５分であれば、１０分間以上の架橋処理時間が必要となる。
【０１０６】
このように、使用する有機過酸化物によって架橋処理温度や架橋処理時間は、有機過酸化物が一次比例すると仮定して半減期（半減時間）から理論計算により算出することが可能であり、添加量を適宜調節することができる。一方、より高温にするほど、副反応が生じる可能性が高くなることから、架橋処理温度は１７０℃以下であることが好ましい。
【０１０７】
また、かかる架橋処理は、粘着剤層の乾燥工程時の温度で行ってもよいし、乾燥工程後に別途架橋処理工程を設けて行ってもよい。
【０１０８】
また、架橋処理時間に関しては、生産性や作業性を考慮して設定することができるが、通常０．２〜２０分間程度であり、０．５〜１０分間程度であることが好ましい。
【０１０９】
また、本発明の粘着剤組成物には接着力、耐久力をより向上させる目的でシランカップリング剤を用いることができる。シランカップリング剤としては、公知のものを特に制限なく適宜用いることができる。
【０１１０】
具体的には、たとえば、３−グリシドキシプロピルトリメトキシシラン、３−グリシドキシプロピルトリエトキシシラン、３−グリシドキシプロピルメチルジエトキシシラン、２−（３，４−エポキシシクロヘキシル）エチルトリメトキシシランなどのエポキシ基含有シランカップリング剤、３−アミノプロピルトリメトキシシラン、Ｎ−２−（アミノエチル）−３−アミノプロピルメチルジメトキシシラン、３−トリエトキシシリル−Ｎ−（１，３−ジメチルブチリデン）プロピルアミンなどのアミノ基含有シランカップリング剤、３−アクリロキシプロピルトリメトキシシラン、３−メタクリロキシプロピルトリエトキシシランなどの（メタ）アクリル基含有シランカップリング剤、３−イソシアネートプロピルトリエトキシシランなどのインシアネート基含有シランカップリング剤などがあげられる。このようなシランカップリング剤を使用することは、耐久性の向上に好ましい。
【０１１１】
上記シランカップリング剤は、単独で使用してもよく、また２種以上を混合して使用してもよいが、全体としての含有量は前記（メタ）アクリル系ポリマー１００重量部に対し、前記シランカップリング剤０．０１〜１重量部含有することが好ましく、０．０２〜０．６重量部含有することがより好ましく、０．０５〜０．３重量部含有することがさらに好ましい。上記シランカップリング剤を上記範囲で用いることにより、より確実に凝集力や耐久性の向上したものとすることができるが、一方、０．０１重量部未満では、耐久性に劣る場合があり、一方、１重量部を越えると、液晶セル等の光学部材への接着力が増大しすぎてしまう場合があり、再剥離性に劣る。
【０１１２】
さらに本発明の粘着剤組成物には、その他の公知の添加剤を含有していてもよく、たとえば、着色剤、顔料などの粉体、染料、界面活性剤、可塑剤、粘着付与剤、表面潤滑剤、レベリング剤、軟化剤、酸化防止剤、老化防止剤、光安定剤、紫外線吸収剤、重合禁止剤、無機または有機の充填剤、金属粉、粒子状、箔状物などを使用する用途に応じて適宜添加することができる。また、制御できる範囲内で、還元剤を加えてのレドックス系を採用してもよい。
【０１１３】
本発明の粘着剤組成物は、上記のような構成を有するものである。
【０１１４】
一方、本発明の粘着剤層は、上記のような粘着剤組成物を架橋して得られるものである。その際、粘着剤組成物の架橋は、粘着剤組成物の塗布後に行うのが一般的であるが、架橋後の粘着剤組成物からなる粘着剤層を支持体などに転写することも可能である。
【０１１５】
支持体（光学部材、セパレーターなど）上に粘着剤層を形成する方法は特に問わないが、たとえば、前記粘着剤組成物を剥離処理したセパレーターなどに塗布し、重合溶剤などを乾燥除去して粘着剤層を支持体に転写する方法、または支持体に前記粘着剤組成物を塗布し、重合溶剤などを乾燥除去して粘着剤層を支持体に形成する方法などにより作製される。光学部材上に粘着剤を塗布、乾燥する場合は、光学部材に熱がかかることにより、光学部材の特性が悪くなる場合があるので、注意を要する。その後、粘着剤層の架橋反応の調整を目的としてエージング処理を行ってもよい。また、粘着剤組成物を支持体上に塗布して粘着剤付光学部材などを作製する際には、支持体上に均一に塗布できるよう、該組成物中に重合溶剤以外の一種以上の溶媒（溶剤）を新たに加えてもよい。
【０１１６】
本発明に用いられる支持体としては、ポリエチレンテレフタレート（ＰＥＴ）、ポリエステルフィルムなどのプラスチック基材や、紙、不織布などの多孔質材料、ならびに光学部材などがあげられる。
【０１１７】
プラスチック基材としては、シート状やフィルム状に形成できるものであれば特に限定されるものでなく、たとえば、ポリエチレン、ポリプロピレン、ポリ−１−ブテン、ポリ−４−メチル−１−ペンテン、エチレン・プロピレン共重合体、エチレン・１−ブテン共重合体、エチレン・酢酸ビニル共重合体、エチレン・エチルアクリレート共重合体、エチレン・ビニルアルコール共重合体などのポリオレフィンフィルム、ポリエチレンテレフタレート、ポリエチレンナフタレート、ポリブチレンテレフタレートなどのポリエステルフィルム、ポリアクリレートフィルム、ポリスチレンフィルム、ナイロン６、ナイロン６，６、部分芳香族ポリアミドなどのポリアミドフィルム、ポリ塩化ビニルフィルム、ポリ塩化ビニリデンフィルム、ポリカーボネートフィルムなどがあげられる。前記フィルムの厚みは、通常４〜１００μｍ、好ましくは４〜２５μｍ程度である。
【０１１８】
プラスチック基材には、必要に応じて、シリコーン系、フッ素系、長鎖アルキル系もしくは脂肪酸アミド系の離型剤、シリカ粉等による離型および防汚処理や酸処理、アルカリ処理、プライマー処理、コロナ処理、プラズマ処理、紫外線処理などの易接着処理、塗布型、練り込み型、蒸着型などの静電防止処理をすることもできる。
【０１１９】
本発明において用いられる溶媒としては、たとえば、メチルエチルケトン、アセトン、酢酸エチル、テトラヒドロフラン、ジオキサン、シクロへキサノン、ｎ−へキサン、トルエン、キシレン、メタノール、エタノール、ｎ−プロパノール、イソプロパノール、水などがあげられる。これらの溶剤は単独で使用してもよく、また２種以上を混合して使用してもよい。
【０１２０】
また、本発明の粘着剤層の形成方法としては、粘着シート類の製造に用いられる公知の方法が用いられる。具体的には、たとえば、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーターなどによる押出しコート法などの方法があげられる。
【０１２１】
また、たとえば、支持体（光学部材、セパレーターなど）上の片面または両面に上述のいずれかに記載の粘着剤組成物からなる層を形成する工程と、前記粘着剤組成物からなる層を過酸化物架橋処理するする工程とを含む製造方法を用いることによって本発明の粘着剤層を得ることができる。かかる製造方法を用いることにより、上述の優れた粘着特性、特に粘着剤層を薄層化した場合であっても、加熱処理や高湿処理により浮きや剥がれの生じない、耐久性に優れた粘着剤層を得ることができる。
【０１２２】
さらに、上記有機過酸化物架橋処理が前記有機過酸化物を７５重量％以上分解する処理であることが好ましい。
【０１２３】
また、上記粘着剤層において、上記粘着剤層の厚みが２〜５００μｍであることが好ましく、５〜１００μｍであることがより好ましい。
【０１２４】
また、前記粘着剤層の表面にはコロナ処理、プラズマ処理などの易着処理や、帯電防止層の形成などをおこなってもよい。
【０１２５】
さらに、このような表面に粘着剤が露出する場合には、実用に供されるまで剥離処理したシート（剥離シート、セパレーター、剥離ライナー）で粘着剤層を保護してもよい。
【０１２６】
セパレーターの構成材料としては、たとえば、ポリエチレン、ポリプロピレン、ポリエチレンテレフタレート、ポリエステルフィルムなどのプラスチックフィルム、紙、布、不織布などの多孔質材料、ネット、発泡シート、金属箔、およびこれらのラミネート体などの適宜な薄葉体などをあげることができるが、表面平滑性に優れる点からプラスチックフィルムが好適に用いられる。
【０１２７】
そのプラスチックフィルムとしては、前記粘着剤層を保護し得るフィルムであれば特に限定されず、たとえば、ポリエチレンフィルム、ポリプロピレンフィルム、ポリブテンフィルム、ポリブタジエンフィルム、ポリメチルペンテンフイルム、ポリ塩化ビニルフィルム、塩化ビニル共重合体フィルム、ポリエチレンテレフタレートフィルム、ポリブチレンテレフタレートフィルム、ポリウレタンフィルム、エチレン−酢酸ビニル共重合体フィルムなどがあげられる。
【０１２８】
前記セパレーターの厚みは、通常５〜２００μｍが好ましく、切断性においてはセパレーター厚みが厚い方が切断時の応力集中が緩和されるので、より好ましくは１０〜１００μｍ程度である。
【０１２９】
前記セパレーターには、必要に応じて、シリコーン系、フッ素系、長鎖アルキル系もしくは脂肪酸アミド系の離型剤、シリカ粉などによる離型および防汚処理や、塗布型、練り込み型、蒸着型などの帯電防止処理もすることもできる。特に、前記セパレーターの表面にシリコーン処理、長鎖アルキル処理、フッ素処理、または脂肪族アミド系などの剥離処理を適宜おこなうことにより、前記粘着剤層からの剥離性をより高めることができる。さらに、上記剥離処理をシリコーン系、長鎖アルキル系、フッ素系、または脂肪族アミド系などの剥離処理剤を適宜用いることが、表面の平滑性から好ましい。
【０１３０】
なお、上記の製造方法において、剥離処理したシートは、そのまま粘着シート類や粘着剤付光学部材などのセパレーターとして用いることができ、工程面における簡略化ができる。
【０１３１】
本発明における粘着剤層は、上記粘着剤組成物を上記の架橋剤と有機過酸化物にて架橋することにより、これらの特性が塗布、乾燥、架橋、転写の工程を経た後にエージングなどを必要とせず、打ち抜き加工やスリット加工が速やかに行えるという生産性に優れた粘着剤層となる。
【０１３２】
また、本発明において、実施例で示すように、上記粘着剤層の屈折率の測定はアッベ屈折計を用いて行った。
【０１３３】
さらに、上記粘着剤層の水分量が０．１９重量％以下であることが好ましく、０．１８重量％以下であることがより好ましい。上記水分量が０．１９重量％を越えると、加熱試験で水分による気泡が発生しやすくなる。一方、この気泡の発生を抑えるために、粘着剤層の弾性率を高くして硬くすると、応力緩和性とのバランスがとりにくくなるために好ましくない。
【０１３４】
なお、上記水分量の測定は以下のように行った。
・装置：カールフィッシャー水分計（平沼産業社製、ＡＱ−２１００（本体）＋ＥＶ−２０００（気化部））
・電解液：ハイドラナールアクアライト（平沼産業社製）
・対極液：アクアライトＣＮ（平沼産業社製）
・気化部温度：１５０℃
・サンプルサイズ：０．２〜０．６ｇ
・評価室の雰囲気：２３℃±２℃、５５％±５％ＲＨ
なお、水分量は検出された水分重量（ｇ）をサンプル重量（ｇ）で割って算出した。
【０１３５】
さらに、本発明の粘着剤組成物および粘着剤層は、上述のような作用効果を奏するため、特に光学部材用として用いられることに適している。
【０１３６】
また、本発明の粘着剤付光学部材は、上記の構成を有する粘着剤層を光学部材の片面または両面に形成しているものである。本発明の粘着剤付光学部材は、上記のような作用効果を奏する粘着剤層を備えるため、再剥離性や加工性に優れるとともに、加熱処理や高湿処理により浮きや剥がれの生じない、耐久性に優れ、光学部材との界面での光の反射ロスや水分率を向上させたものとなる。
【０１３７】
光学部材としては、液晶表示装置などの画像表示装置の形成に用いられるものが使用され、その種類は特に制限されない。たとえば、光学部材としては偏光板などの光学フィルムがあげられる。偏光板には、偏光子の片面または両面には透明保護フィルムを有するものが一般に用いられる。
【０１３８】
偏光子は、特に制限されず、各種のものを使用できる。偏光子としては、たとえば、ポリビニルアルコール系フィルム、部分ホルマール化ポリビニルアルコール系フィルム、エチレン・酢酸ビニル共重合体系部分ケン化フィルムなどの親水性高分子フィルムに、ヨウ素や二色性染料などの二色性物質を吸着させて一軸延伸したもの、ポリビニルアルコールの脱水処理物やポリ塩化ビニルの脱塩酸処理物などポリエン系配向フィルムなどがあげられる。これらのなかでもポリビニルアルコール系フィルムとヨウ素などの二色性物質からなる偏光子が好適である。これら偏光子の厚さは特に制限されないが、一般的に、５〜８０μｍ程度である。
【０１３９】
ポリビニルアルコール系フィルムをヨウ素で染色し一軸延伸した偏光子は、たとえば、ポリビニルアルコールをヨウ素の水溶液に浸漬することによって染色し、元長の３〜７倍に延伸することで作製することができる。必要に応じてホウ酸や硫酸亜鉛、塩化亜鉛などを含んでいてもよいヨウ化カリウムなどの水溶液に浸漬することもできる。さらに必要に応じて染色の前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行ってもよいし、染色しながら延伸してもよいし、また延伸してからヨウ素で染色してもよい。ホウ酸やヨウ化カリウムなどの水溶液中や水浴なかでも延伸することができる。
【０１４０】
前記偏光子の片面または両面に設けられる透明保護フィルムを形成する材料としては、透明性、機械的強度、熱安定性、水分遮蔽性、等方性などに優れるものが好ましい。たとえば、ポリエチレンテレフタレートやポリエチレンナフタレートなどのポリエステル系ポリマー、ジアセチルセルロースやトリアセチルセルロースなどのセルロース系ポリマー、ポリメチルメタクリレートなどのアクリル系ポリマー、ポリスチレンやアクリロニトリル・スチレン共重合体（ＡＳ樹脂）などのスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミドなどのアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、または前記ポリマーのブレンド物なども前記透明保護フィルムを形成するポリマーの例としてあげられる。透明保護フィルムは、アクリル系、ウレタン系、アクリルウレタン系、エポキシ系、シリコーン系などの熱硬化型、紫外線硬化型の樹脂の硬化層として形成することもできる。
【０１４１】
また、特開２００１−３４３５２９号公報（ＷＯ０１／３７００７）に記載のポリマーフィルム、たとえば、（Ａ）側鎖に置換および／または非置換イミド基を有する熱可塑性樹脂と、（Ｂ）側鎖に置換および／非置換フェニルならびにニトリル基を有する熱可塑性樹脂を含有する樹脂組成物があげられる。具体例としてはイソブチレンとＮ−メチルマレイミドからなる交互共重合体とアクリロニトリル・スチレン共重合体とを含有する樹脂組成物のフィルムがあげられる。フィルムは樹脂組成物の混合押出品などからなるフィルムを用いることができる。
【０１４２】
保護フィルムの厚さは、適宜に決定することができるが、一般には強度や取扱性などの作業性、薄層性などの点より１〜５００μｍ程度である。特に１〜３００μｍが好ましく、５〜２００μｍがより好ましい。
【０１４３】
また、保護フィルムは、できるだけ色付きがないことが好ましい。したがって、Ｒｔｈ＝（ｎｘ−ｎｚ）・ｄ（ただし、ｎｘはフィルム平面内の遅相軸方向の屈折率、ｎｚはフィルム厚方向の屈折率、ｄはフィルム厚みである）で表されるフィルム厚み方向の位相差値が−９０ｎｍ〜＋７５ｎｍである保護フィルムが好ましく用いられる。かかる厚み方向の位相差値（Ｒｔｈ）が−９０ｎｍ〜＋７５ｎｍのものを使用することにより、保護フィルムに起因する偏光板の着色（光学的な着色）をほぼ解消することができる。厚み方向位相差値（Ｒｔｈ）は、さらに好ましくは−８０ｎｍ〜＋６０ｎｍ、特に−７０ｎｍ〜＋４５ｎｍが好ましい。
【０１４４】
保護フィルムとしては、偏光特性や耐久性などの点より、トリアセチルセルロースなどのセルロース系ポリマーが好ましい。特にトリアセチルセルロースフィルムが好適である。なお、偏光子の両側に保護フィルムを設ける場合、その表裏で同じポリマー材料からなる保護フィルムを用いてもよく、異なるポリマー材料などからなる保護フィルムを用いてもよい。前記偏光子と保護フィルムとは通常、水系粘着剤などを介して密着している。水系接着剤としては、イソシアネート系接着剤、ポリビニルアルコール系接着剤、ゼラチン系接着剤、ビニル系ラテックス系、水系ポリウレタン、水系ポリエステルなどを例示できる。
【０１４５】
前記透明保護フィルムの偏光子を接着させない面には、ハードコート層や反射防止処理、スティッキング防止や、拡散ないしアンチグレアを目的とした処理を施したものであってもよい。
【０１４６】
ハードコート処理は偏光板表面の傷付き防止などを目的に施されるものであり、たとえばアクリル系、シリコーン系などの適宜な紫外線硬化型樹脂による硬度や滑り特性などに優れる硬化皮膜を透明保護フィルムの表面に付加する方式などにて形成することができる。反射防止処理は偏光板表面での外光の反射防止を目的に施されるものであり、従来に準じた反射防止膜などの形成により達成することができる。また、スティッキング防止処理は隣接層との密着防止を目的に施される。
【０１４７】
また、アンチグレア処理は偏光板の表面で外光が反射して偏光板透過光の視認を阻害することの防止などを目的に施されるものであり、たとえばサンドブラスト方式やエンボス加工方式による粗面化方式や透明微粒子の配合方式などの適宜な方式にて透明保護フィルムの表面に微細凹凸構造を付与することにより形成することができる。前記表面微細凹凸構造の形成に含有させる微粒子としては、たとえば、平均粒径が０．５〜５０μｍのシリカ、アルミナ、チタニア、ジルコニア、酸化錫、酸化インジウム、酸化カドミウム、酸化アンチモンなどからなる導電性のこともある無機系微粒子、架橋または未架橋のポリマーなどからなる有機系微粒子などの透明微粒子が用いられる。表面微細凹凸構造を形成する場合、微粒子の使用量は、表面微細凹凸構造を形成する透明樹脂１００重量部に対して一般的に２〜５０重量部程度であり、５〜２５重量部が好ましい。アンチグレア層は、偏光板透過光を拡散して視角などを拡大するための拡散層（視角拡大機能など）を兼ねるものであってもよい。
【０１４８】
なお、前記反射防止層、スティッキング防止層、拡散層やアンチグレア層等は、透明保護フィルムそのものに設けることができるほか、別途光学層として透明保護フィルムとは別体のものとして設けることもできる。
【０１４９】
また本発明の光学部材としては、たとえば、反射板や半透過板、位相差板（１／２や１／４等の波長板を含む）、視角補償フィルム、輝度向上フィルムなどの液晶表示装置などの形成に用いられることのある光学層となるものがあげられる。これらは単独で本発明の光学部材として用いることができる他、前記偏光板に、実用に際して積層して、１層または２層以上用いることができる。
【０１５０】
特に、偏光板にさらに反射板または半透過反射板が積層されてなる反射型偏光板または半透過型偏光板、偏光板にさらに位相差板が積層されてなる楕円偏光板または円偏光板、偏光板にさらに視角補償フィルムが積層されてなる広視野角偏光板、あるいは偏光板にさらに輝度向上フィルムが積層されてなる偏光板が好ましい。
【０１５１】
反射型偏光板は、偏光板に反射層を設けたもので、視認側（表示側）からの入射光を反射させて表示するタイプの液晶表示装置などを形成するためのものであり、バックライトなどの光源の内蔵を省略できて液晶表示装置の薄型化を図りやすいなどの利点を有する。反射型偏光板の形成は、必要に応じ透明保護層などを介して偏光板の片面に金属などからなる反射層を付設する方式などの適宜な方式にて行うことができる。
【０１５２】
反射型偏光板の具体例としては、必要に応じマット処理した透明保護フィルムの片面に、アルミニウムなどの反射性金属からなる箔や蒸着膜を付設して反射層を形成したものなどがあげられる。また前記透明保護フィルムに微粒子を含有させて表面微細凹凸構造とし、その上に微細凹凸構造の反射層を有するものなどもあげられる。前記した微細凹凸構造の反射層は、入射光を乱反射により拡散させて指向性やギラギラした見栄えを防止し、明暗のムラを抑制することができる利点などを有する。また微粒子含有の透明保護フィルムは、入射光およびその反射光がそれを透過する際に拡散されて明暗ムラをより抑制することができる利点なども有している。透明保護フィルムの表面微細凹凸構造を反映させた微細凹凸構造の反射層の形成は、たとえば、真空蒸着方式、イオンプレーティング方式、スパッタリング方式などの蒸着方式やメッキ方式などの適宜な方式で金属を透明保護層の表面に直接付設する方法などにより行うことができる。
【０１５３】
反射板は前記の偏光板の透明保護フィルムに直接付与する方式に代えて、その透明フィルムに準じた適宜なフィルムに反射層を設けてなる反射シートなどとして用いることもできる。なお反射層は、通常、金属からなるので、その反射面が透明保護フィルムや偏光板などで被覆された状態の使用形態が、酸化による反射率の低下防止、ひいては初期反射率の長期持続の点や、保護層の別途付設の回避の点などより好ましい。
【０１５４】
なお、半透過型偏光板は、上記において反射層で光を反射し、かつ透過するハーフミラーなどの半透過型の反射層とすることにより得ることができる。半透過型偏光板は、通常液晶セルの裏側に設けられ、液晶表示装置などを比較的明るい雰囲気で使用する場合には、視認側（表示側）からの入射光を反射させて画像を表示し、比較的暗い雰囲気においては、半透過型偏光板のバックサイドに内蔵されているバックライトなどの内蔵光源を使用して画像を表示するタイプの液晶表示装置などを形成できる。すなわち、半透過型偏光板は、明るい雰囲気下では、バックライトなどの光源使用のエネルギーを節約でき、比較的暗い雰囲気下においても内蔵光源を用いて使用できるタイプの液晶表示装置などの形成に有用である。
【０１５５】
偏光板にさらに位相差板が積層されてなる楕円偏光板または円偏光板について説明する。直線偏光を楕円偏光または円偏光に変えたり、楕円偏光または円偏光を直線偏光に変えたり、あるいは直線偏光の偏光方向を変える場合に、位相差板などが用いられる。特に、直線偏光を円偏光に変えたり、円偏光を直線偏光に変える位相差板としては、いわゆる１／４波長板（λ／４板とも言う）が用いられる。１／２波長板（λ／２板とも言う）は、通常、直線偏光の偏光方向を変える場合に用いられる。
【０１５６】
楕円偏光板はスーパーツイストネマチック（ＳＴＮ）型液晶表示装置の液晶層の複屈折により生じた着色（青または黄）を補償（防止）して、前記着色のない白黒表示する場合などに有効に用いられる。さらに、三次元の屈折率を制御したものは、液晶表示装置の画面を斜め方向から見た際に生じる着色も補償（防止）することができて好ましい。円偏光板は、たとえば、画像がカラー表示になる反射型液晶表示装置の画像の色調を整える場合などに有効に用いられ、また、反射防止の機能も有する。
【０１５７】
位相差板としては、高分子素材を一軸または二軸延伸処理してなる複屈折性フィルム、液晶ポリマーの配向フィルム、液晶ポリマーの配向層をフィルムにて支持したものなどがあげられる。位相差板の厚さも特に制限されないが、２０〜１５０μｍ程度が一般的である。
【０１５８】
高分子素材としては、たとえば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネート、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリビニルアルコール、ポリアミド、ポリイミド、ポリオレフィン、ポリ塩化ビニル、セルロース系重合体、ノルボルネン系樹脂、またはこれらの二元系、三元系各種共重合体、グラフト共重合体、ブレンド物などがあげられる。これら高分子素材は延伸などにより配向物（延伸フィルム）となる。
【０１５９】
液晶性ポリマーとしては、たとえば、液晶配向性を付与する共役性の直線状原子団（メソゲン）がポリマーの主鎖や側鎖に導入された主鎖型や側鎖型の各種のものなどがあげられる。主鎖型の液晶性ポリマーの具体例としては、屈曲性を付与するスペーサ部でメソゲン基を結合した構造の、たとえば、ネマチック配向性のポリエステル系液晶性ポリマー、ディスコティックポリマーやコレステリックポリマーなどがあげられる。側鎖型の液晶性ポリマーの具体例としては、ポリシロキサン、ポリアクリレート、ポリメタクリレートまたはポリマロネートを主鎖骨格とし、側鎖として共役性の原子団からなるスペーサ部を介してネマチック配向付与性のパラ置換環状化合物単位からなるメソゲン部を有するものなどがあげられる。これら液晶性ポリマーは、たとえば、ガラス板上に形成したポリイミドやポリビニルアルコールなどの薄膜の表面をラビング処理したもの、酸化珪素を斜方蒸着したものなどの配向処理面上に液晶性ポリマーの溶液を展開して熱処理することにより行われる。
【０１６０】
位相差板は、たとえば、各種波長板や液晶層の複屈折による着色や視角等の補償を目的としたものなどの使用目的に応じた適宜な位相差を有するものであってよく、２種以上の位相差板を積層して位相差などの光学特性を制御したものなどであってもよい。
【０１６１】
また、上記の楕円偏光板や反射型楕円偏光板は、偏光板または反射型偏光板と位相差板を適宜な組合せで積層したものである。かかる楕円偏光板などは、（反射型）偏光板と位相差板の組合せとなるようにそれらを液晶表示装置の製造過程で順次別個に積層することによっても形成することができるが、前記のように予め楕円偏光板などの光学部材としたものは、品質の安定性や積層作業性などに優れて液晶表示装置などの製造効率を向上させることができる利点がある。
【０１６２】
視角補償フィルムは、液晶表示装置の画面を、画面に垂直でなくやや斜めの方向から見た場合でも、画像が比較的鮮明にみえるように視野角を広げるためのフィルムである。このような視角補償位相差板としては、たとえば、位相差板、液晶ポリマーなどの配向フィルムや透明基材上に液晶ポリマーなどの配向層を支持したものなどからなる。通常の位相差板は、その面方向に一軸に延伸された複屈折を有するポリマーフィルムが用いられるのに対し、視角補償フィルムとして用いられる位相差板には、面方向に二軸に延伸された複屈折を有するポリマーフィルムとか、面方向に一軸に延伸され厚さ方向にも延伸された厚さ方向の屈折率を制御した複屈折を有するポリマーや傾斜配向フィルムのような二方向延伸フィルムなどが用いられる。傾斜配向フィルムとしては、たとえば、ポリマーフィルムに熱収縮フィルムを接着して加熱によるその収縮力の作用下にポリマーフィルムを延伸処理または／および収縮処理したものや、液晶ポリマーを斜め配向させたものなどがあげられる。位相差板の素材原料ポリマーは、先の位相差板で説明したポリマーと同様のものが用いられ、液晶セルによる位相差に基づく視認角の変化による着色等の防止や良視認の視野角の拡大などを目的とした適宜なものを用いることができる。
【０１６３】
また、良視認の広い視野角を達成する点などより、液晶ポリマーの配向層、特にディスコティック液晶ポリマーの傾斜配向層からなる光学的異方性層をトリアセチルセルロースフィルムにて支持した光学補償位相差板が好ましく用いることができる。
【０１６４】
偏光板と輝度向上フィルムを貼り合わせた偏光板は、通常液晶セルの裏側サイドに設けられて使用される。輝度向上フィルムは、液晶表示装置などのバックライトや裏側からの反射などにより自然光が入射すると所定偏光軸の直線偏光または所定方向の円偏光を反射し、他の光は透過する特性を示すもので、輝度向上フィルムを偏光板と積層した偏光板は、バックライト等の光源からの光を入射させて所定偏光状態の透過光を得ると共に、前記所定偏光状態以外の光は透過せずに反射される。この輝度向上フィルム面で反射した光をさらにその後ろ側に設けられた反射層などを介し反転させて輝度向上フィルムに再入射させ、その一部または全部を所定偏光状態の光として透過させて輝度向上フィルムを透過する光の増量を図ると共に、偏光子に吸収させにくい偏光を供給して液晶表示画像表示などに利用することができる光量の増大を図ることにより輝度を向上させることができるものである。すなわち、輝度向上フィルムを使用せずに、バックライトなどで液晶セルの裏側から偏光子を通して光を入射した場合には、偏光子の偏光軸に一致していない偏光方向を有する光は、ほとんど偏光子に吸収されてしまい、偏光子を透過してこない。すなわち、用いた偏光子の特性によっても異なるが、およそ５０％の光が偏光子に吸収されてしまい、その分、液晶画像表示などに利用することができる光量が減少し、画像が暗くなる。輝度向上フィルムは、偏光子に吸収されるような偏光方向を有する光を偏光子に入射させずに輝度向上フィルムで一旦反射させ、さらにその後ろ側に設けられた反射層などを介して反転させて輝度向上フィルムに再入射させることを繰り返し、この両者間で反射、反転している光の偏光方向が偏光子を通過し得るような偏光方向になった偏光のみを、輝度向上フィルムは透過させて偏光子に供給するので、バックライトなどの光を効率的に液晶表示装置の画像の表示に使用でき、画面を明るくすることができる。
【０１６５】
輝度向上フィルムと上記反射層などの間に拡散板を設けることもできる。輝度向上フィルムによって反射した偏光状態の光は上記反射層などに向かうが、設置された拡散板は通過する光を均一に拡散すると同時に偏光状態を解消し、非偏光状態となる。すなわち、拡散板は偏光を元の自然光状態にもどす。この非偏光状態、すなわち自然光状態の光が反射層などに向かい、反射層などを介して反射し、再び拡散板を通過して輝度向上フィルムに再入射することを繰り返す。このように輝度向上フィルムと上記反射層などの間に、偏光を元の自然光状態にもどす拡散板を設けることにより表示画面の明るさを維持しつつ、同時に表示画面の明るさのむらを少なくし、均一で明るい画面を提供することができる。かかる拡散板を設けることにより、初回の入射光は反射の繰り返し回数が程よく増加し、拡散板の拡散機能と相俟って均一の明るい表示画面を提供することができたものと考えられる。
【０１６６】
前記の輝度向上フィルムとしては、たとえば、誘電体の多層薄膜や屈折率異方性が相違する薄膜フィルムの多層積層体の如き、所定偏光軸の直線偏光を透過して他の光は反射する特性を示すもの、コレステリック液晶ポリマーの配向フィルムやその配向液晶層をフィルム基材上に支持したものの如き、左回りまたは右回りのいずれか一方の円偏光を反射して他の光は透過する特性を示すものなどの適宜なものを用いることができる。
【０１６７】
したがって、前記した所定偏光軸の直線偏光を透過させるタイプの輝度向上フィルムでは、その透過光をそのまま偏光板に偏光軸を揃えて入射させることにより、偏光板による吸収ロスを抑制しつつ効率よく透過させることができる。一方、コレステリック液晶層のように円偏光を投下するタイプの輝度向上フィルムでは、そのまま偏光子に入射させることもできるが、吸収ロスを抑制する点よりその円偏光を、位相差板を介し直線偏光化して偏光板に入射させることが好ましい。なお、その位相差板として１／４波長板を用いることにより、円偏光を直線偏光に変換することができる。
【０１６８】
可視光域などの広い波長範囲で１／４波長板として機能する位相差板は、たとえば、波長５５０ｎｍの淡色光に対して１／４波長板として機能する位相差層と他の位相差特性を示す位相差層、たとえば、１／２波長板として機能する位相差層とを重畳する方式などにより得ることができる。したがって、偏光板と輝度向上フィルムの間に配置する位相差板は、１層または２層以上の位相差層からなるものであってよい。
【０１６９】
なお、コレステリック液晶層についても、反射波長が相違するものの組み合わせにして２層または３層以上重畳した配置構造とすることにより、可視光領域などの広い波長範囲で円偏光を反射するものを得ることができ、それに基づいて広い波長範囲の透過円偏光を得ることができる。
【０１７０】
また、偏光板は、上記の偏光分離型偏光板のように、偏光板と２層または３層以上の光学層とを積層したものからなっていてもよい。したがって、上記の反射型偏光板や半透過型偏光板と位相差板を組み合わせた反射型楕円偏光板や半透過型楕円偏光板などであってもよい。
【０１７１】
偏光板に前記光学層を積層した光学部材は、液晶表示装置などの製造過程で順次別個に積層する方式にても形成することができるが、予め積層して光学部材としたものは、品質の安定性や組立作業などに優れていて液晶表示装置などの製造工程を向上させることができる利点がある。積層には粘着剤層などの適宜な接着手段を用いることができる。前記の偏光板と他の光学層の接着に際し、それらの光学軸は目的とする位相差特性などに応じて適宜な配置角度とすることができる。
【０１７２】
なお、本発明の粘着剤付光学部材の光学部材や粘着剤層などの各層には、たとえば、サリチル酸エステル系化合物やベンゾフェノール系化合物、ベンゾトリアゾール系化合物やシアノアクリレート系化合物、ニッケル錯塩系化合物などの紫外線吸収剤で処理する方式などの方式により紫外線吸収能をもたせたものなどであってもよい。
【０１７３】
本発明の粘着剤付光学部材は、液晶表示装置などの各種画像表示装置の形成などに好ましく用いることができる。液晶表示装置の形成は、従来に準じて行うことができる。すなわち、液晶表示装置は一般に、液晶セルと粘着剤付光学部材、および必要に応じての照明システムなどの構成部品を適宜に組立てて駆動回路を組込むことなどにより形成されるが、本発明においては本発明による光学部材を用いる点を除いて特に限定はなく、従来に準じることができる。液晶セルについても、たとえば、ＴＮ型やＳＴＮ型、π型などの任意なタイプのものを用いることができる。
【０１７４】
液晶セルの片側または両側に粘着剤付光学部材を配置した液晶表示装置や、照明システムにバックライトあるいは反射板を用いたものなどの適宜な液晶表示装置を形成することができる。その場合、本発明による光学部材は液晶セルの片側または両側に設置することができる。両側に光学部材を設ける場合、それらは同じものであってもよいし、異なるものであってもよい。さらに、液晶表示装置の形成に際しては、たとえば、拡散板、アンチグレア層、反射防止膜、保護板、プリズムアレイ、レンズアレイシート、光拡散板、バックライトなどの適宜な部品を適宜な位置に１層または２層以上配置することができる。
【０１７５】
次いで有機エレクトロルミネセンス装置（有機ＥＬ表示装置）について説明する。一般に、有機ＥＬ表示装置は、透明基板上に透明電極と有機発光層と金属電極とを順に積層して発光体（有機エレクトロルミネセンス発光体）を形成している。ここで、有機発光層は、種々の有機薄膜の積層体であり、たとえば、トリフェニルアミン誘導体などからなる正孔注入層と、アントラセンなどの蛍光性の有機固体からなる発光層との積層体や、あるいはこのような発光層とペリレン誘導体などからなる電子注入層の積層体や、またあるいはこれらの正孔注入層、発光層、および電子注入層の積層体など、種々の組み合わせをもった構成が知られている。
【０１７６】
有機ＥＬ表示装置は、透明電極と金属電極とに電圧を印加することによって、有機発光層に正孔と電子とが注入され、これら正孔と電子との再結合によって生じるエネルギーが蛍光物資を励起し、励起された蛍光物質が基底状態に戻るときに光を放射する、という原理で発光する。途中の再結合というメカニズムは、一般のダイオードと同様であり、このことからも予想できるように、電流と発光強度は印加電圧に対して整流性を伴う強い非線形性を示す。
【０１７７】
有機ＥＬ表示装置においては、有機発光層での発光を取り出すために、少なくとも一方の電極が透明でなくてはならず、通常酸化インジウムスズ（ＩＴＯ）などの透明導電体で形成した透明電極を陽極として用いている。一方、電子注入を容易にして発光効率を上げるには、陰極に仕事関数の小さな物質を用いることが重要で、通常Ｍｇ−Ａｇ、Ａｌ−Ｌｉなどの金属電極を用いている。
【０１７８】
このような構成の有機ＥＬ表示装置において、有機発光層は、厚さ１０ｎｍ程度ときわめて薄い膜で形成されている。このため、有機発光層も透明電極と同様、光をほぼ完全に透過する。その結果、非発光時に透明基板の表面から入射し、透明電極と有機発光層とを透過して金属電極で反射した光が、再び透明基板の表面側へと出るため、外部から視認したとき、有機ＥＬ表示装置の表示面が鏡面のように見える。
【０１７９】
電圧の印加によって発光する有機発光層の表面側に透明電極を備えるとともに、有機発光層の裏面側に金属電極を備えてなる有機エレクトロルミネセンス発光体を含む有機ＥＬ表示装置において、透明電極の表面側に偏光板を設けるとともに、これら透明電極と偏光板との間に位相差板を設けることができる。
【０１８０】
位相差板および偏光板は、外部から入射して金属電極で反射してきた光を偏光する作用を有するため、その偏光作用によって金属電極の鏡面を外部から視認させないという効果がある。特に、位相差板を１／４波長板で構成し、かつ偏光板と位相差板との偏光方向のなす角をπ／４に調整すれば、金属電極の鏡面を完全に遮蔽することができる。
【０１８１】
すなわち、この有機ＥＬ表示装置に入射する外部光は、偏光板により直線偏光成分のみが透過する。この直線偏光は位相差板により一般に楕円偏光となるが、とくに位相差板が１／４波長板でしかも偏光板と位相差板との偏光方向のなす角がπ／４のときには円偏光となる。
【０１８２】
この円偏光は、透明基板、透明電極、有機薄膜を透過し、金属電極で反射して、再び有機薄膜、透明電極、透明基板を透過して、位相差板に再び直線偏光となる。そして、この直線偏光は、偏光板の偏光方向と直交しているので、偏光板を透過できない。その結果、金属電極の鏡面を完全に遮蔽することができる。
【０１８３】
このような光学部材は、上述した粘着剤層と貼り合せた場合の投錨力を向上させるため、光学部材の表面をコロナ処理、プラズマ処理などの易着処理や下塗り処理を行ってもよい。
【０１８４】
また、本発明の画像表示装置は、上記粘着剤付光学部材を用いた液晶表示装置、有機ＥＬ表示装置、ＰＤＰなどであり、長期保存や、高温・高湿状態に保存されても、剥がれや発泡が発生しない高耐久性が発現し、光学部材を剥がして画像表示装置が再利用される場合でも接着力の増大が見られず、装置に悪影響を与えることなく容易に剥離できる機能を有する。
【実施例】
【０１８５】
以下、本発明の構成と効果を具体的に示す実施例等について説明する。なお、実施例等における評価項目は下記のようにして測定を行った。
【０１８６】
＜分子量の測定＞
得られた（メタ）アクリル系ポリマーの重量平均分子量は、ＧＰＣ（ゲル・パーミエーション・クロマトグラフィー）により測定した。
・分析装置：東ソー社製、ＨＬＣ−８１２０ＧＰＣ
・カラム：東ソー社製、Ｇ７０００ＨＸＬ−Ｈ＋ＧＭＨＸＬ−Ｈ＋ＧＭＨＸＬ
・カラムサイズ；各７．８ｍｍφ×３０ｃｍ（計９０ｃｍ）
・カラム温度：４０℃
・流量：０．８ｍｌ／ｍｉｎ
・注入量：１００μｌ
・溶離液：テトラヒドロフラン
・検出器：示差屈折計（ＲＩ）
・データ処理装置：東ソー社製、ＨＬＣ−８０２０ＧＰＣ
なお、分子量はポリスチレン換算により算出した。
【０１８７】
＜ガラス転移温度（Ｔｇ）の測定＞
実施例における側鎖に水素添加処理したテルペン類骨格を含有する（メタ）アクリレートのホモポリマーのガラス転移温度（Ｔｇ）は、ＤＳＣ（示差走査熱量）分析装置を用いて下記条件にて測定を行った。なお、昇温過程において、吸熱しはじめる温度をガラス転移温度（Ｔｇ）とした。
・装置：セイコー電子工業社製、ＤＳＣ６２００
・試料重量：７〜１３ｍｇ
・昇温速度：５℃／ｍｉｎ
・窒素流量：６０〜７０ｍＬ／ｍｉｎ
・冷却方法：液体窒素使用。
【０１８８】
＜ゲル分率の測定＞
実施例における粘着剤組成物のゲル分率とは、下記のように測定および算出を行った。架橋処理した直後の粘着剤層を約０．１ｇとり、これを秤量して低分子量重合体の重量（配合量から計算）を差し引いた値を計算しＷ１（ｇ）を求めた。次いでこれを微孔性テトラフルオロエチレン膜に包んでく膜重量Ｗ２（ｇ）、約５０ｍｌの酢酸エチル中２３℃下で２日間浸漬した後、可溶分を抽出した。その後、上記粘着剤層を膜と一緒に取り出し、これを１２０℃で２時間乾燥し、全体の重量Ｗ３（ｇ）を測定した。これらの測定値から、下記の式にしたがって、粘着剤層のゲル分率（重量％）を求めた。また、塗工後、室温で１週間保存したのちのゲル分率（重量％）を測定した。
・ゲル分率（重量％）＝〔（Ｗ３−Ｗ２）／Ｗ１〕×１００。
【０１８９】
＜有機過酸化物分解量の測定＞
熱分解処理後の有機過酸化物分解量は、ＨＰＬＣ（高速液体クロマトグラフィー）により測定した。
【０１９０】
具体的には、分解処理前後の粘着剤組成物をそれぞれ約０．２ｇずつ取り出し、酢酸エチル１０ｍｌに浸漬し、振とう機で２５℃下、１２０ｒｐｍで３時間振とう抽出した後、室温で３日間静置した。次いで、アセトニトリル１０ｍｌ加えて、２５℃下、１２０ｒｐｍで３０分振とうし、メンブランフィルター（０．４５μｍ）によりろ過して得られた抽出液約１０μｌをＨＰＬＣに注入して分析し、分解処理前後の有機過酸化物量の減少を有機過酸化物分解量とした。
・装置：東ソー社製、ＨＰＬ  ＣＣＰＭ／ＵＶ８０００
・カラム：ＭＡＣＨＥＲＥＹ−ＮＡＧＥＬ社製、ＮＵＣＬＥＯＳＩＬ  ７Ｃ１８（４．６ｍｍφ×２５０ｍｍ）
・カラム流量：１ｍｌ／ｍｉｎ
・カラム圧力：４１ｋｇ／ｃｍ２
・カラム温度：４０℃
・注入量：１０μｌ
・溶離液：水／アセトニトリル＝３０／７０
・注入試料濃度：０．０１重量％
・検出器：ＵＶ検出器（２３０ｎｍ）。
【０１９１】
＜屈折率の測定＞
各実施例・比較例で作製した粘着剤層の屈折率の測定は、アッベ屈折系を用いて以下の条件で行った。
・測定波長：ナトリウムＤ線（５８９ｎｍ）
・測定雰囲気：２３±２℃
・測定装置：ＡＴＡＧＯ社製、多波長アッベ屈折計（ＤＲ−Ｍ４、またはＮＡＲ−１Ｔ）。
【０１９２】
＜水分量の測定＞
実施例における粘着剤層の水分量（重量％）は、カールフィッシャー水分計を用いて下記条件にて測定を行った。
・装置：カールフィッシャー水分計（平沼産業社製、ＡＱ−２１００（本体）＋ＥＶ−２０００（気化部））
・電解液：ハイドラナールアクアライト（平沼産業社製）
・対極液：アクアライトＣＮ（平沼産業社製）
・気化部温度：１５０℃
・サンプルサイズ：０．２〜０．６ｇ
・評価室の雰囲気：２３℃±２℃、５５％±５％ＲＨ
なお、水分量は検出された水分重量（ｇ）をサンプル重量（ｇ）で割って算出した。
【０１９３】
＜接着力の測定＞
実施例、比較例で得られた粘着剤付光学フィルム（幅２５ｍｍ）を、無アクリルガラス（コーニング社製、＃１７３７、厚さ：０．７ｍｍ）に２ｋｇローラーでロール１往復して貼着した。その後、５０℃、０．５Ｍｐａのオートクレーブにて１５分間処理した後、２３℃×５０％ＲＨ雰囲気下において３時間放置後、剥離角度９０°、剥離速度３００ｍｍ／ｍｉｎで剥離接着力を測定した。
【０１９４】
＜耐久性：加湿試験＞
１５型サイズ（縦２４ｃｍ×横３２ｃｍ）に裁断した粘着剤付光学部材を、無アクリルガラス（コーニング社製、１７３７、厚み：０．７ｍｍ）に貼り付けた後、５０℃×０．５Ｍｐａのオートクレーブにて１５分間、次いで６０℃×９０％ＲＨの雰囲気下で５００時間保存してから、室温（約２５℃）に戻し、評価用サンプルを得た。耐湿試験の評価は目視でおこない、評価基準は以下のとおりである。
・光学部材の浮きや剥がれが生じなかった場合：○
・光学部材の浮きや剥がれが生じた場合：×。
【０１９５】
＜耐久性：加熱試験＞
１５型サイズ（縦２４ｃｍ×横３２ｃｍ）に裁断した粘着剤付光学部材を、無アクリルガラス（コーニング社製、１７３７、厚み：０．７ｍｍ）に貼り付けた後、５０℃×０．５Ｍｐａのオートクレーブにて１５分間、次いで８０℃の雰囲気下で５００時間保存してから、室温（約２５℃）に戻し、評価用サンプルを得た。耐湿試験の評価は目視でおこない、評価基準は以下のとおりである。
・光学部材の浮きや剥がれが生じなかった場合：○
・光学部材の浮きや剥がれが生じた場合：×。
【０１９６】
〔実施例１〕
（アクリル系ポリマーの調製）
〔アクリル系ポリマー（Ｉ）〕
攪拌羽根、温度計、窒素ガス導入管、冷却器を備えた４つ口フラスコに、水添テルペンアクリレート（１）（ガラス転移温度（Ｔｇ）：−２４℃、下記式（１））１００重量部、４−ヒドロキシブチルアクリレート０．２重量部、重合開始剤として２，２’−アゾビスイソブチロニトリル（和光純薬工業社製）０．１重量部、酢酸エチル２００重量部を仕込み、緩やかに攪拌しながら窒素ガスを導入して十分に窒素置換した後、フラスコ内の液温を６０℃付近に保って９時間重合反応を行い、アクリル系ポリマー（Ｉ）溶液を調製した。上記アクリル系ポリマー（Ｉ）の重量平均分子量は８６万、ガラス転移温度（Ｔｇ）は−２４℃であった。
【化４】
2008255314.tif 000005
【０１９７】
（粘着剤組成物の調製）
上記アクリル系ポリマー（Ｉ）溶液の固形分１００重量部に対して、シランカップリング剤として３−グリシドキシプロピルトリメトキシシラン（信越シリコーン社製、ＫＢＭ４０３）０．０８重量部、および架橋剤としてトリレンジイソシアネートのトリメチロールプロパンアダクト体（三井武田ケミカル社製、Ｄ−１０１Ｎ）０．３重量部を均一に混合撹拌し、アクリル系粘着剤溶液（１）を調整した。
【０１９８】
（粘着剤付光学部材の作製）
次いで、上記アクリル系粘着剤溶液（１）を、シリコーン処理を施したポリエチレンテレフタレート（ＰＥＴ）フィルム（東レ社製、厚さ：３８μｍ）の片面に塗布し、１３０℃で３分間乾燥をおこない、乾燥後の厚さが２５μｍの粘着剤層を形成した。
【０１９９】
上記粘着剤層を、偏光板の表面に転写し、粘着剤付光学部材を作製した。なお、このときの粘着剤層のゲル分率は７４重量％であり、水分量は０．０４６重量％であった。
【０２００】
〔実施例２〕
（粘着剤組成物の調製）
上記アクリル系ポリマー（Ｉ）溶液の固形分１００重量部に対して、シランカップリング剤として３−グリシドキシプロピルトリメトキシシラン（信越シリコーン社製、ＫＢＭ４０３）０．０８重量部、および架橋剤としてトリレンジイソシアネートのトリメチロールプロパンアダクト体（三井武田ケミカル社製、Ｄ−１０１Ｎ）１．０重量部を均一に混合撹拌し、アクリル系粘着剤溶液（２）を調整した。
【０２０１】
（粘着剤付光学部材の作製）
次いで、上記アクリル系粘着剤溶液（２）を、シリコーン処理を施したポリエチレンテレフタレート（ＰＥＴ）フィルム（東レ社製、厚さ：３８μｍ）の片面に塗布し、１３０℃で３分間乾燥をおこない、乾燥後の厚さが２５μｍの粘着剤層を形成した。
【０２０２】
上記粘着剤層を、偏光板の表面に転写し、粘着剤付光学部材を作製した。なお、このときの粘着剤層のゲル分率は７８重量％であり、水分量は０．０４６重量％であった。
【０２０３】
〔実施例３〕
（アクリル系ポリマーの調製）
〔アクリル系ポリマー（ＩＩ）〕
攪拌羽根、温度計、窒素ガス導入管、冷却器を備えた４つ口フラスコに、水添テルペンアクリレート（１）（ガラス転移温度（Ｔｇ）：−２４℃）５０重量部、ブチルアクリレート５０重量部、アクリル酸０．３重量部、４−ヒドロキシブチルアクリレート０．３重量部、重合開始剤として２，２’−アゾビスイソブチロニトリル（和光純薬工業社製）０．１重量部、酢酸エチル２００重量部を仕込み、緩やかに攪拌しながら窒素ガスを導入して十分に窒素置換した後、フラスコ内の液温を６０℃付近に保って１０時間重合反応を行い、アクリル系ポリマー（ＩＩ）溶液を調製した。上記アクリル系ポリマー（ＩＩ）の重量平均分子量は１３５万、ガラス転移温度（Ｔｇ）は−４０℃であった。
【０２０４】
（粘着剤組成物の調製）
上記アクリル系ポリマー（ＩＩ）溶液の固形分１００重量部に対して、シランカップリング剤として３−グリシドキシプロピルトリメトキシシラン（信越シリコーン社製、ＫＢＭ４０３）０．０８重量部、ジベンゾイルパーオキシド（和光純薬工業社製、１分間半減期：１３０℃）０．２５重量部、および架橋剤としてヘキサメチレンジイソシアネートのトリメチロールプロパンアダクト体（三井武田ケミカル社製、Ｄ−１６０Ｎ）０．０６重量部を均一に混合撹拌し、アクリル系粘着剤溶液（３）を調整した。
【０２０５】
（粘着剤付光学部材の作製）
次いで、上記アクリル系粘着剤溶液（３）を、シリコーン処理を施したポリエチレンテレフタレート（ＰＥＴ）フィルム（東レ社製、厚さ：３８μｍ）の片面に塗布し、１３０℃で３分間乾燥をおこない、乾燥後の厚さが２５μｍの粘着剤層を形成した。
【０２０６】
上記粘着剤層を、偏光板の表面に転写し、粘着剤付光学部材を作製した。なお、このときの粘着剤層のゲル分率は７２重量％であり、水分量は０．１２９重量％であり、乾燥時の過酸化物の分解率は約８８重量％（計算値）であった。
【０２０７】
〔実施例４〕
（粘着剤組成物の調製）
上記アクリル系ポリマー（ＩＩ）溶液の固形分１００重量部に対して、シランカップリング剤として３−グリシドキシプロピルトリメトキシシラン（信越シリコーン社製、ＫＢＭ４０３）０．０８重量部、ヘキサメチレンジイソシアネートのトリメチロールプロパンアダクト体（三井武田ケミカル社製、Ｄ−１６０Ｎ）０．３重量部を均一に混合撹拌し、アクリル系粘着剤溶液（４）を調整した。
【０２０８】
（粘着剤付光学部材の作製）
次いで、上記アクリル系粘着剤溶液（４）を、シリコーン処理を施したポリエチレンテレフタレート（ＰＥＴ）フィルム（東レ社製、厚さ：３８μｍ）の片面に塗布し、１３０℃で３分間乾燥をおこない、乾燥後の厚さが２５μｍの粘着剤層を形成した。
【０２０９】
上記粘着剤層を、偏光板の表面に転写し、粘着剤付光学部材を作製した。なお、このときの粘着剤層のゲル分率は７４重量％であり、水分量は０．１２９重量％であった。
【０２１０】
〔実施例５〕
（アクリル系ポリマーの調製）
〔アクリル系ポリマー（ＩＩＩ）〕
攪拌羽根、温度計、窒素ガス導入管、冷却器を備えた４つ口フラスコに、水添テルペンアクリレート（１）（ガラス転移温度（Ｔｇ）：−２４℃）７０重量部、ブチルアクリレート３０重量部、アクリル酸０．３重量部、４−ヒドロキシブチルアクリレート０．３重量部、重合開始剤として２，２’−アゾビスイソブチロニトリル（和光純薬工業社製）０．１重量部、酢酸エチル２００重量部を仕込み、緩やかに攪拌しながら窒素ガスを導入して十分に窒素置換した後、フラスコ内の液温を６０℃付近に保って１０時間重合反応を行い、アクリル系ポリマー（ＩＩＩ）溶液を調製した。上記アクリル系ポリマー（ＩＩＩ）の重量平均分子量は１２０万、ガラス転移温度（Ｔｇ）は−３５℃であった。
【０２１１】
（粘着剤組成物の調製）
上記アクリル系ポリマー（ＩＩＩ）溶液の固形分１００重量部に対して、シランカップリング剤として３−グリシドキシプロピルトリメトキシシラン（信越シリコーン社製、ＫＢＭ４０３）０．０８重量部、ジベンゾイルパーオキシド（和光純薬工業社製、１分間半減期：１３０℃）０．２５重量部、および架橋剤としてヘキサメチレンジイソシアネートのトリメチロールプロパンアダクト体（三井武田ケミカル社製、Ｄ−１６０Ｎ）０．０６重量部を均一に混合撹拌し、アクリル系粘着剤溶液（５）を調整した。
【０２１２】
（粘着剤付光学部材の作製）
次いで、上記アクリル系粘着剤溶液（５）を、シリコーン処理を施したポリエチレンテレフタレート（ＰＥＴ）フィルム（東レ社製、厚さ：３８μｍ）の片面に塗布し、１３０℃で３分間乾燥をおこない、乾燥後の厚さが２５μｍの粘着剤層を形成した。
【０２１３】
上記粘着剤層を、偏光板の表面に転写し、粘着剤付光学部材を作製した。なお、このときの粘着剤層のゲル分率は７２重量％であり、水分量は０．１６５重量％であり、乾燥時の過酸化物の分解率は約８８重量％（計算値）であった。
【０２１４】
〔実施例６〕
（粘着剤組成物の調製）
上記アクリル系ポリマー（ＩＩＩ）溶液の固形分１００重量部に対して、シランカップリング剤として３−グリシドキシプロピルトリメトキシシラン（信越シリコーン社製、ＫＢＭ４０３）０．０８重量部、ジベンゾイルパーオキシド（和光純薬工業社製、１分間半減期：１３０℃）０．２５重量部、および架橋剤としてヘキサメチレンジイソシアネートのトリメチロールプロパンアダクト体（三井武田ケミカル社製、Ｄ−１６０Ｎ）０．３重量部を均一に混合撹拌し、アクリル系粘着剤溶液（６）を調整した。
【０２１５】
（粘着剤付光学部材の作製）
次いで、上記アクリル系粘着剤溶液（６）を、シリコーン処理を施したポリエチレンテレフタレート（ＰＥＴ）フィルム（東レ社製、厚さ：３８μｍ）の片面に塗布し、１３０℃で３分間乾燥をおこない、乾燥後の厚さが２５μｍの粘着剤層を形成した。
【０２１６】
上記粘着剤層を、偏光板の表面に転写し、粘着剤付光学部材を作製した。なお、このときの粘着剤層のゲル分率は７４重量％であり、水分量は０．１６５重量％であった。
【０２１７】
〔実施例７〕
（アクリル系ポリマーの調製）
〔アクリル系ポリマー（ＩＶ）〕
攪拌羽根、温度計、窒素ガス導入管、冷却器を備えた４つ口フラスコに、ブチルアクリレート９０重量部、水添テルペンアクリレート（２）（ガラス転移温度（Ｔｇ）：７３℃、下記式（２））１０重量部、４−ヒドロキシブチルアクリレート０．５重量部、アクリル酸０．５重量部、重合開始剤として２，２’−アゾビスイソブチロニトリル（和光純薬工業社製）０．１重量部、酢酸エチル２００重量部を仕込み、緩やかに攪拌しながら窒素ガスを導入して十分に窒素置換した後、フラスコ内の液温を６０℃付近に保って９時間重合反応を行い、アクリル系ポリマー（ＩＶ）溶液を調製した。上記アクリル系ポリマー（ＩＶ）の重量平均分子量は１７８万、ガラス転移温度（Ｔｇ）は−４７℃であった。
【化５】
2008255314.tif 000006
【０２１８】
（粘着剤組成物の調製）
上記アクリル系ポリマー（ＩＶ）溶液の固形分１００重量部に対して、シランカップリング剤として３−グリシドキシプロピルトリメトキシシラン（信越シリコーン社製、ＫＢＭ４０３）０．０８重量部、および架橋剤としてヘキサメチレンジイソシアネートのトリメチロールプロパンアダクト体（三井武田ケミカル社製、Ｄ−１６０Ｎ）０．１５重量部を均一に混合撹拌し、アクリル系粘着剤溶液（７）を調整した。
【０２１９】
（粘着剤付光学部材の作製）
次いで、上記アクリル系粘着剤溶液（７）を、シリコーン処理を施したポリエチレンテレフタレート（ＰＥＴ）フィルム（東レ社製、厚さ：３８μｍ）の片面に塗布し、１５０℃で３分間乾燥をおこない、乾燥後の厚さが２５μｍの粘着剤層を形成した。
【０２２０】
上記粘着剤層を、偏光板の表面に転写し、粘着剤付光学部材を作製した。なお、このときの粘着剤層のゲル分率は７１重量％であり、水分量は０．１９１重量％であった。
【０２２１】
〔実施例８〕
（粘着剤組成物の調製）
上記アクリル系ポリマー（ＩＶ）溶液の固形分１００重量部に対して、シランカップリング剤として３−グリシドキシプロピルトリメトキシシラン（信越シリコーン社製、ＫＢＭ４０３）０．０８重量部、および架橋剤としてヘキサメチレンジイソシアネートのトリメチロールプロパンアダクト体（三井武田ケミカル社製、Ｄ−１６０Ｎ）０．０４重量部、ジベンゾイルパーオキシド（和光純薬工業社製、１分間半減期：１３０℃）０．２５重量部を均一に混合撹拌し、アクリル系粘着剤溶液（８）を調整した。
【０２２２】
（粘着剤付光学部材の作製）
次いで、上記アクリル系粘着剤溶液（８）を、シリコーン処理を施したポリエチレンテレフタレート（ＰＥＴ）フィルム（東レ社製、厚さ：３８μｍ）の片面に塗布し、１５０℃で３分間乾燥をおこない、乾燥後の厚さが２５μｍの粘着剤層を形成した。
【０２２３】
上記粘着剤層を、偏光板の表面に転写し、粘着剤付光学部材を作製した。なお、このときの粘着剤層のゲル分率は５９重量％であり、水分量は０．１９１重量％であり、乾燥時の過酸化物の分解率は約９９重量％（計算値）であった。
【０２２４】
〔実施例９〕
（アクリル系ポリマーの調製）
〔アクリル系ポリマー（Ｖ）〕
攪拌羽根、温度計、窒素ガス導入管、冷却器を備えた４つ口フラスコに、ブチルアクリレート７０重量部、水添テルペンアクリレート（ヤスハラケミカル社製、ＨＰＭＰＡ、ガラス転移温度（Ｔｇ）：７３℃）２０重量部、４−ヒドロキシブチルアクリレート０．５重量部、アクリル酸０．５重量部、重合開始剤として２，２’−アゾビスイソブチロニトリル（和光純薬工業社製）０．１重量部、酢酸エチル２００重量部を仕込み、緩やかに攪拌しながら窒素ガスを導入して十分に窒素置換した後、フラスコ内の液温を６０℃付近に保って９時間重合反応を行い、アクリル系ポリマー（Ｖ）溶液を調製した。上記アクリル系ポリマー（Ｖ）の重量平均分子量は１１３万、ガラス転移温度（Ｔｇ）は−２５℃であった。
【０２２５】
（粘着剤組成物の調製）
上記アクリル系ポリマー（Ｖ）溶液の固形分１００重量部に対して、シランカップリング剤として３−グリシドキシプロピルトリメトキシシラン（信越シリコーン社製、ＫＢＭ４０３）０．０８重量部、および架橋剤としてヘキサメチレンジイソシアネートのトリメチロールプロパンアダクト体（三井武田ケミカル社製、Ｄ−１６０Ｎ）０．０４重量部、ジベンゾイルパーオキシド（和光純薬工業社製、１分間半減期：１３０℃）０．２５重量部を均一に混合撹拌し、アクリル系粘着剤溶液（９）を調整した。
【０２２６】
（粘着剤付光学部材の作製）
次いで、上記アクリル系粘着剤溶液（９）を、シリコーン処理を施したポリエチレンテレフタレート（ＰＥＴ）フィルム（東レ社製、厚さ：３８μｍ）の片面に塗布し、１５０℃で３分間乾燥をおこない、乾燥後の厚さが２５μｍの粘着剤層を形成した。
【０２２７】
上記粘着剤層を、偏光板の表面に転写し、粘着剤付光学部材を作製した。なお、このときの粘着剤層のゲル分率は６５重量％であり、水分量は０．１７重量％であり、乾燥時の過酸化物の分解率は約９９重量％（計算値）であった。
【０２２８】
〔実施例１０〕
（粘着剤組成物の調製）
上記アクリル系ポリマー（Ｖ）溶液の固形分１００重量部に対して、シランカップリング剤として３−グリシドキシプロピルトリメトキシシラン（信越シリコーン社製、ＫＢＭ４０３）０．０８重量部、および架橋剤としてヘキサメチレンジイソシアネートのトリメチロールプロパンアダクト体（三井武田ケミカル社製、Ｄ−１６０Ｎ）０．３重量部を均一に混合撹拌し、アクリル系粘着剤溶液（１０）を調整した。
【０２２９】
（粘着剤付光学部材の作製）
次いで、上記アクリル系粘着剤溶液（１０）を、シリコーン処理を施したポリエチレンテレフタレート（ＰＥＴ）フィルム（東レ社製、厚さ：３８μｍ）の片面に塗布し、１５０℃で３分間乾燥をおこない、乾燥後の厚さが２５μｍの粘着剤層を形成した。
【０２３０】
上記粘着剤層を、偏光板の表面に転写し、粘着剤付光学部材を作製した。なお、このときの粘着剤層のゲル分率は７４重量％であり、水分量は０．１７重量％であった。
【０２３１】
〔比較例１〕
（アクリル系ポリマーの調製）
〔アクリル系ポリマー（ＶＩ）〕
攪拌羽根、温度計、窒素ガス導入管、冷却器を備えた４つ口フラスコに、ブチルアクリレート１００重量部、４−ヒドロキシブチルアクリレート０．５重量部、重合開始剤として２，２’−アゾビスイソブチロニトリル（和光純薬工業社製）０．１重量部、酢酸エチル２００重量部を仕込み、緩やかに攪拌しながら窒素ガスを導入して十分に窒素置換した後、フラスコ内の液温を６０℃付近に保って９時間重合反応を行い、アクリル系ポリマー（ＶＩ）溶液を調製した。上記アクリル系ポリマー（ＶＩ）の重量平均分子量は１６０万、ガラス転移温度（Ｔｇ）は−５６℃であった。
【０２３２】
（粘着剤組成物の調製）
上記アクリル系ポリマー（ＶＩ）溶液の固形分１００重量部に対して、シランカップリング剤として３−グリシドキシプロピルトリメトキシシラン（信越シリコーン社製、ＫＢＭ４０３）０．０８重量部、および架橋剤としてヘキサメチレンジイソシアネートのトリメチロールプロパンアダクト体（三井武田ケミカル社製、Ｄ−１６０Ｎ）０．０８重量部、ジベンゾイルパーオキシド（和光純薬工業社製、１分間半減期：１３０℃）０．２５重量部を均一に混合撹拌し、アクリル系粘着剤溶液（１１）を調整した。
【０２３３】
（粘着剤付光学部材の作製）
次いで、上記アクリル系粘着剤溶液（１１）を、シリコーン処理を施したポリエチレンテレフタレート（ＰＥＴ）フィルム（東レ社製、厚さ：３８μｍ）の片面に塗布し、１３０℃で３分間乾燥をおこない、乾燥後の厚さが２５μｍの粘着剤層を形成した。
【０２３４】
上記粘着剤層を、偏光板の表面に転写し、粘着剤付光学部材を作製した。なお、このときの粘着剤層のゲル分率は７３重量％であり、水分量は０．２１７重量％であり、乾燥時の過酸化物の分解率は約８８重量％（計算値）であった。
【０２３５】
〔比較例２〕
（粘着剤組成物の調製）
上記アクリル系ポリマー（ＶＩ）溶液の固形分１００重量部に対して、屈折率調整剤としてクリスタレックス１１２０（イーストマンケミカル社製）１０重量部、シランカップリング剤として３−グリシドキシプロピルトリメトキシシラン（信越シリコーン社製、ＫＢＭ４０３）０．０８重量部、および架橋剤としてヘキサメチレンジイソシアネートのトリメチロールプロパンアダクト体（三井武田ケミカル社製、Ｄ−１６０Ｎ）０．０８重量部、ジベンゾイルパーオキシド（和光純薬工業社製、１分間半減期：１３０℃）０．２５重量部を均一に混合撹拌し、アクリル系粘着剤溶液（１２）を調整した。
【０２３６】
（粘着剤付光学部材の作製）
次いで、上記アクリル系粘着剤溶液（１２）を、シリコーン処理を施したポリエチレンテレフタレート（ＰＥＴ）フィルム（東レ社製、厚さ：３８μｍ）の片面に塗布し、１３０℃で３分間乾燥をおこない、乾燥後の厚さが２５μｍの粘着剤層を形成した。
【０２３７】
上記粘着剤層を、偏光板の表面に転写し、粘着剤付光学部材を作製した。なお、このときの粘着剤層のゲル分率は５２重量％であり、水分量は０．１６重量％であり、乾燥時の過酸化物の分解率は約８８重量％（計算値）であった。また、上記粘着剤層は白濁しており、乱反射してしまったため、屈折率の測定ができなかった。
【０２３８】
〔比較例３〕
（アクリル系ポリマーの調製）
〔アクリル系ポリマー（ＶＩＩ）〕
攪拌羽根、温度計、窒素ガス導入管、冷却器を備えた４つ口フラスコに、ブチルアクリレート１００重量部、アクリル酸０．５重量部、重合開始剤として２，２’−アゾビスイソブチロニトリル（和光純薬工業社製）０．１重量部、酢酸エチル２００重量部を仕込み、緩やかに攪拌しながら窒素ガスを導入して十分に窒素置換した後、フラスコ内の液温を６０℃付近に保って９時間重合反応を行い、アクリル系ポリマー（ＶＩＩ）溶液を調製した。上記アクリル系ポリマー（ＶＩＩ）の重量平均分子量は１７０万、ガラス転移温度（Ｔｇ）は−５１℃であった。
【０２３９】
（粘着剤組成物の調製）
上記アクリル系ポリマー（ＶＩＩ）溶液の固形分１００重量部に対して、シランカップリング剤として３−グリシドキシプロピルトリメトキシシラン（信越シリコーン社製、ＫＢＭ４０３）０．０８重量部、および架橋剤としてトリレンジイソシアネートのトリメチロールプロパンアダクト体（三井武田ケミカル社製、Ｄ−１０１Ｎ）０．０８重量部、ジベンゾイルパーオキシド（和光純薬工業社製、１分間半減期：１３０℃）０．２５重量部を均一に混合撹拌し、アクリル系粘着剤溶液（１３）を調整した。
【０２４０】
（粘着剤付光学部材の作製）
次いで、上記アクリル系粘着剤溶液（１３）を、シリコーン処理を施したポリエチレンテレフタレート（ＰＥＴ）フィルム（東レ社製、厚さ：３８μｍ）の片面に塗布し、１５０℃で３分間乾燥をおこない、乾燥後の厚さが２５μｍの粘着剤層を形成した。
【０２４１】
上記粘着剤層を、偏光板の表面に転写し、粘着剤付光学部材を作製した。なお、このときの粘着剤層のゲル分率は５８重量％であり、水分量は０．２３重量％であり、乾燥時の過酸化物の分解率は約９９重量％（計算値）であった。
【０２４２】
〔比較例４〕
（粘着剤組成物の調製）
上記アクリル系ポリマー（ＶＩＩ）溶液の固形分１００重量部に対して、屈折率調整剤としてクリスタレックス１１２０（イーストマンケミカル社製）３０重量部、シランカップリング剤として３−グリシドキシプロピルトリメトキシシラン（信越シリコーン社製、ＫＢＭ４０３）０．０８重量部、および架橋剤としてトリレンジイソシアネートのトリメチロールプロパンアダクト体（三井武田ケミカル社製、Ｄ−１０１Ｎ）０．１重量部、ジベンゾイルパーオキシド（和光純薬工業社製、１分間半減期：１３０℃）０．２５重量部を均一に混合撹拌し、アクリル系粘着剤溶液（１４）を調整した。
【０２４３】
（粘着剤付光学部材の作製）
次いで、上記アクリル系粘着剤溶液（１４）を、シリコーン処理を施したポリエチレンテレフタレート（ＰＥＴ）フィルム（東レ社製、厚さ：３８μｍ）の片面に塗布し、１５０℃で３分間乾燥をおこない、乾燥後の厚さが２５μｍの粘着剤層を形成した。
【０２４４】
上記粘着剤層を、偏光板の表面に転写し、粘着剤付光学部材を作製した。なお、このときの粘着剤層のゲル分率は５２重量％であり、水分量は０．２３重量％であり、乾燥時の過酸化物の分解率は約９９重量％（計算値）であった。また、上記粘着剤層は白濁しており、乱反射してしまったため、屈折率の測定ができなかった。
【０２４５】
〔実施例１１〕
（アクリル系ポリマーの調製）
〔アクリル系ポリマー（ＶＩＩＩ）〕
攪拌羽根、温度計、窒素ガス導入管、冷却器を備えた４つ口フラスコに、ブチルアクリレート８０重量部、水添テルペンアクリレート（３）（下記化学式（３）、ガラス転移温度（Ｔｇ）：６５℃、下記式（３）、ヤスハラケミカル社製、ＨＣＰＡ）２０重量部、アクリル酸０．５重量部、４−ヒドロキシブチルアクリレート０．５重量部、重合開始剤として２，２’−アゾビスイソブチロニトリル（和光純薬工業社製）０．１重量部、酢酸エチル２００重量部を仕込み、緩やかに攪拌しながら窒素ガスを導入して十分に窒素置換した後、フラスコ内の液温を６０℃付近に保って９時間重合反応を行い、アクリル系ポリマー（ＶＩＩＩ）溶液を調製した。上記アクリル系ポリマー（ＶＩＩＩ）の重量平均分子量は１０７万、ガラス転移温度（Ｔｇ）は−４３℃であった。
【化６】
2008255314.tif 000007
【０２４６】
（粘着剤組成物の調製）
上記アクリル系ポリマー（ＶＩＩＩ）溶液の固形分１００重量部に対して、シランカップリング剤として３−グリシドキシプロピルトリメトキシシラン（信越シリコーン社製、ＫＢＭ４０３）０．１重量部、および架橋剤としてヘキサメチレンジイソシアネートのトリメチロールプロパンアダクト体（三井武田ケミカル社製、Ｄ−１６０Ｎ）０．１５重量部を均一に混合撹拌し、アクリル系粘着剤溶液（１５）を調整した。
【０２４７】
（粘着剤付光学部材の作製）
次いで、上記アクリル系粘着剤溶液（１５）を、シリコーン処理を施したポリエチレンテレフタレート（ＰＥＴ）フィルム（東レ社製、厚さ：３８μｍ）の片面に塗布し、１５０℃で３分間乾燥をおこない、乾燥後の厚さが２５μｍの粘着剤層を形成した。
【０２４８】
上記粘着剤層を、偏光板の表面に転写し、粘着剤付光学部材を作製した。なお、このときの粘着剤層のゲル分率は６０重量％であり、水分量は０．１６９重量％であった。
【０２４９】
〔実施例１２〕
（粘着剤組成物の調製）
上記アクリル系ポリマー（ＶＩＩＩ）溶液の固形分１００重量部に対して、シランカップリング剤として３−グリシドキシプロピルトリメトキシシラン（信越シリコーン社製、ＫＢＭ４０３）０．１重量部、および架橋剤としてヘキサメチレンジイソシアネートのトリメチロールプロパンアダクト体（三井武田ケミカル社製、Ｄ−１６０Ｎ）０．０６重量部、およびジベンゾイルパーオキシド（和光純薬工業社製、１分間半減期：１３０℃）０．２５重量部を均一に混合撹拌し、アクリル系粘着剤溶液（１６）を調整した。
【０２５０】
（粘着剤付光学部材の作製）
次いで、上記アクリル系粘着剤溶液（１６）を、シリコーン処理を施したポリエチレンテレフタレート（ＰＥＴ）フィルム（東レ社製、厚さ：３８μｍ）の片面に塗布し、１５０℃で３分間乾燥をおこない、乾燥後の厚さが２５μｍの粘着剤層を形成した。
【０２５１】
上記粘着剤層を、偏光板の表面に転写し、粘着剤付光学部材を作製した。なお、このときの粘着剤層のゲル分率は４９重量％であり、水分量は０．１６８重量％であり、乾燥時の過酸化物の分解率は約９９重量％（計算値）であった。
【０２５２】
〔実施例１３〕
（粘着剤組成物の調製）
上記アクリル系ポリマー（ＶＩＩＩ）溶液の固形分１００重量部に対して、シランカップリング剤として３−グリシドキシプロピルトリメトキシシラン（信越シリコーン社製、ＫＢＭ４０３）０．１重量部、および架橋剤としてヘキサメチレンジイソシアネートのトリメチロールプロパンアダクト体（三井武田ケミカル社製、Ｄ−１６０Ｎ）０．３重量部を均一に混合撹拌し、アクリル系粘着剤溶液（１７）を調整した。
【０２５３】
（粘着剤付光学部材の作製）
次いで、上記アクリル系粘着剤溶液（１７）を、シリコーン処理を施したポリエチレンテレフタレート（ＰＥＴ）フィルム（東レ社製、厚さ：３８μｍ）の片面に塗布し、１５０℃で３分間乾燥をおこない、乾燥後の厚さが２５μｍの粘着剤層を形成した。
【０２５４】
上記粘着剤層を、偏光板の表面に転写し、粘着剤付光学部材を作製した。なお、このときの粘着剤層のゲル分率は７８重量％であり、水分量は０．１６９重量％であった。
【０２５５】
〔実施例１４〕
（アクリル系ポリマーの調製）
〔アクリル系ポリマー（ＩＸ）〕
攪拌羽根、温度計、窒素ガス導入管、冷却器を備えた４つ口フラスコに、水１５０重量部、アルケニル琥珀酸ジカリウム（花王社製、ラテムルＡＳＫ）３重量部を溶解し、これにブチルアクリレート８０重量部、水添テルペンアクリレート（２）（上記化学式（２）、ヤスハラケミカル社製、ＨＰＭＰＡ）２０重量部、アクリル酸０．５重量部、４−ヒドロキシブチルアクリレート０．５重量部、ラウリルメルカプタン０．００５重量部を乳化させたモノマー乳化液を仕込み、緩やかに攪拌しながら窒素ガスを導入して十分に窒素置換した。その後、水溶性重合開始剤としてＶＡ０６１（和光純薬工業社製）０．０１重量部にメタノール０．５重量部および水１重量部を加えて溶かした重合開始剤溶液を添加し、フラスコ内の液温を５０〜５５℃付近に保って８時間重合反応を行い、さらにフラスコ内の液温を６０〜６５℃付近に保って２時間重合反応を行い、水分散重合により、水分散液（水分散型重合体を含むエマルジョン液）を得た。
【０２５６】
次に、上記水分散液を攪拌しつつ、塩酸を加えて、ｐＨを１〜の状態に保つことで、凝集ポリマーを取り出し、適宜手でもみ洗いしつつ流水中に三日間浸漬し、その後減圧乾燥器にて減圧乾燥することにより、精製したアクリル系ポリマー（ＩＸ）を調製した。上記アクリル系ポリマー（ＩＸ）の重量平均分子量は１２０万、ガラス転移温度は−４７℃であった。上記精製したアクリル系ポリマー（ＩＸ）をトルエンに溶解して、アクリル系ポリマー（ＩＸ）溶液を調製した。
【０２５７】
（粘着剤組成物の調製）
上記アクリル系ポリマー（ＩＸ）溶液の固形分１００重量部に対して、シランカップリング剤として３−グリシドキシプロピルトリメトキシシラン（信越シリコーン社製、ＫＢＭ４０３）０．１重量部、および架橋剤としてヘキサメチレンジイソシアネートのトリメチロールプロパンアダクト体（三井武田ケミカル社製、Ｄ−１６０Ｎ）１重量部を均一に混合撹拌し、アクリル系粘着剤溶液（１８）を調整した。
【０２５８】
（粘着剤付光学部材の作製）
次いで、上記アクリル系粘着剤溶液（１８）を、シリコーン処理を施したポリエチレンテレフタレート（ＰＥＴ）フィルム（東レ社製、厚さ：３８μｍ）の片面に塗布し、１５０℃で３分間乾燥をおこない、乾燥後の厚さが２５μｍの粘着剤層を形成した。
【０２５９】
上記粘着剤層を、偏光板の表面に転写し、粘着剤付光学部材を作製した。なお、このときの粘着剤層のゲル分率は６５重量％であり、水分量は０．１７３重量％であった。
【０２６０】
上記方法にしたがい、作製した粘着剤付光学フィルムの粘着力、耐久性、および屈折率の測定・評価を行った。得られた結果を表１に示す。
【０２６１】
【表１】
2008255314.tif 000008
【０２６２】
上記表１の結果より、本発明によって作製された粘着剤付光学フィルムを用いた場合（実施例１〜１０）、いずれの実施例においても、架橋処理後に優れた粘着特性を発揮し、加熱試験・加湿試験にて発泡や浮き、剥がれなどの不良が生じない、耐久性に優れるとともに、光学部材との界面での光の反射ロスが少なく、かつ水分率が低いものとなることがわかった。
【０２６３】
これに対して、本発明の構成を満たさない粘着剤付光学フィルムを用いた場合（比較例１〜４）、屈折率を調整させようとすると透明性や耐久性が悪くなり、各特性をバランスよく発現することが困難であることがわかった。